(57)【特許請求の範囲】
【請求項１】
（Ａ）ＳｉＨ基と反応性を有する炭素−炭素二重結合を１分子中に少なくとも２個含有する化合物、（Ｂ）１分子中に少なくとも２個のＳｉＨ基を含有する化合物、（Ｃ）ヒドロシリル化触媒、（Ｄ）有機シロキサンにより表面処理された酸化チタン、を必須成分として含有することを特徴とする硬化性樹脂組成物であって、硬化性樹脂組成物全体に占める（Ｄ）成分の量が１０重量％以上であることを特徴とするトランスファー成形またはプレス成形用白色硬化性樹脂組成物。
【請求項２】
（Ｄ）成分の平均粒子径が０．２５μｍ以下であることを特徴とする、請求項１に記載のトランスファー成形またはプレス成形用白色硬化性樹脂組成物。
【請求項３】
（Ａ）成分が有機骨格を有することを特徴とする、請求項１あるいは２に記載のトランスファー成形またはプレス成形用白色硬化性樹脂組成物。
【請求項４】
請求項１乃至３のいずれか１項に記載のトランスファー成形またはプレス成形用白色硬化性樹脂組成物からなる発光ダイオードのパッケージ用白色硬化性樹脂組成物。
【請求項５】
請求項１乃至３のいずれか１項に記載のトランスファー成形またはプレス成形用白色硬化性樹脂組成物を硬化してなり、表面の波長４７０ｎｍの光線反射率が９７％以上である成形体。
【請求項６】
請求項４に記載の発光ダイオードのパッケージ用白色硬化性樹脂組成物を用いて成形したことを特徴とする発光ダイオード用のパッケージ。
【請求項７】
請求項６に記載の発光ダイオード用のパッケージを用いて製造された発光ダイオード。
【発明の詳細な説明】
【技術分野】
【０００１】
本発明は白色硬化性組成物およびそれを用いた半導体のパッケージおよびそれを用いて
製造された半導体部品に関するものであり、更に詳しくは、光線反射率が高い白色硬化性
組成物およびそれを用いた発光ダイオード用のパッケージおよびそれを用いて製造された
発光ダイオードに関する。
【背景技術】
【０００２】
従来、発光ダイオードとしてはパッケージを用いた表面実装タイプのものが製造されて
いるが、そのパッケージ用材料としては、セラミック、ポリアミド樹脂あるいはポリエス
テル樹脂等が主として用いられている。
【０００３】
ところが、セラミックをパッケージ用材料として用いた場合には、セラミックの成型加
工性がよくなく一般に工業的な適用性が狭くなる。また、発光ダイオードの製造にはパッ
ケージ内にエポキシ樹脂等の封止剤（モールド材）を充填することが一般的であるが、そ
の場合、セラミックとエポキシ樹脂等の封止剤との線膨張係数の差が大きいため、熱応力
等により封止剤にクラックが発生して発光ダイオードの信頼性を低下させるという問題も
ある。さらに、セラミックは光線反射率が低く発光ダイオードとしての光取り出し効率が
低下してしまうという問題もある。
【０００４】
ポリアミド樹脂をパッケージ用材料として用いた場合には、ポリアミド樹脂は耐光劣化
により着色するという問題があるため長期使用するとパッケージ表面での反射率が低下し
て発光ダイオードの輝度が低下するといった問題がある。また、ポリアミド樹脂の耐光劣
化のため封止剤との接着性が低下して、発光ダイオードの信頼性を低下させるという問題
もある。
【０００５】
ポリエステル樹脂をパッケージ用材料として用いた場合には、耐熱性が十分でないため
に耐はんだリフロー性に乏しく、工業的な適用性に制限があるという問題がある。
【０００６】
一方、耐光性に優れる樹脂として、ＳｉＨ基と反応性を有する炭素−炭素二重結合を１
分子中に少なくとも２個含有する有機化合物、１分子中に少なくとも２個のＳｉＨ基を含
有する化合物、ヒドロシリル化触媒を必須成分として含有する樹脂組成物を用いた発光ダ
イオードのパッケージが提案されている（特許文献１）。しかし、光線反射率を高くする
という点においてさらに改善の余地を有していた。
【先行技術文献】
【特許文献】
【０００７】
【特許文献１】特開２００５−１４６１９１号公報
【発明の概要】
【発明が解決しようとする課題】
【０００８】
従って、本発明の課題は、光線反射率が高く、耐熱耐光性が良好な硬化物を与える白色
硬化性組成物を提供することであり、それを用いた発光ダイオードのパッケージおよびそ
れを用いて製造された発光ダイオードを提供することである。
【課題を解決するための手段】
【０００９】
かかる課題を解決するために本発明者らは鋭意研究の結果、（Ａ）ＳｉＨ基と反応性を
有する炭素−炭素二重結合を１分子中に少なくとも２個含有する化合物、（Ｂ）１分子中
に少なくとも２個のＳｉＨ基を含有する化合物、（Ｃ）ヒドロシリル化触媒、（Ｄ）有機
シロキサンにより表面処理された酸化チタン、を必須成分とし、硬化性樹脂組成物全体に
占める（Ｄ）成分の量が１０重量％以上とすることによって上記課題を解決できることを
見出し、本発明に至った。
【００１０】
すなわち、本発明は、
（Ａ）ＳｉＨ基と反応性を有する炭素−炭素二重結合を１分子中に少なくとも２個含有
する化合物、（Ｂ）１分子中に少なくとも２個のＳｉＨ基を含有する化合物、（Ｃ）ヒド
ロシリル化触媒、（Ｄ）有機シロキサンにより表面処理された酸化チタン、を必須成分と
して含有することを特徴とする硬化性樹脂組成物であって、硬化性樹脂組成物全体に占め
る（Ｄ）成分の量が１０重量％以上であることを特徴とする白色硬化性樹脂組成物（請求
項１）であり、
（Ｄ）成分の平均粒子径が０．２５μｍ以下であることを特徴とする、請求項１に記載
の白色硬化性樹脂組成物（請求項２）であり、
（Ａ）成分が有機骨格を有することを特徴とする、請求項１あるいは２に記載の白色硬
化性樹脂組成物（請求項３）であり、
請求項１乃至３のいずれか１項に記載の白色硬化性樹脂組成物からなる発光ダイオード
のパッケージ用白色硬化性樹脂組成物（請求項４）であり、
請求項１乃至３のいずれか１項に記載の白色硬化性樹脂組成物を硬化してなり、表面の
波長４７０ｎｍの光線反射率が９０％以上である成形体（請求項５）であり、
請求項４に記載の白色硬化性樹脂組成物を用いて成形したことを特徴とする発光ダイオ
ード用のパッケージ（請求項６）であり、
請求項６に記載の発光ダイオード用のパッケージを用いて製造された発光ダイオード（
請求項７）である。
【発明の効果】
【００１１】
本発明の硬化性樹脂組成物を用いれば、光線反射率が高く、耐熱耐光性が良好な硬化物
を与える白色硬化性組成物を得ることができ、光取り出し効率が高く、長期間使用しても
光取り出し効率が低下しない優良な発光ダイオードを作成できる。
【発明を実施するための形態】
【００１２】
以下、本発明を詳細に説明する。
【００１３】
本発明の白色硬化性樹脂組成物は、（Ａ）ＳｉＨ基と反応性を有する炭素−炭素二重結
合を１分子中に少なくとも２個含有する化合物、（Ｂ）１分子中に少なくとも２個のＳｉ
Ｈ基を含有する化合物、（Ｃ）ヒドロシリル化触媒、（Ｄ）有機シロキサンにより表面処
理された酸化チタン、を必須成分として含有することを特徴とする硬化性樹脂組成物であ
って、硬化性樹脂組成物全体に占める（Ｄ）成分の量が１０重量％以上であることを特徴
とする白色硬化性樹脂組成物である。以下、各成分について説明する。
【００１４】
（（Ａ）成分）
（Ａ）成分はＳｉＨ基と反応性を有する炭素−炭素二重結合を１分子中に少なくとも２
個含有する化合物であれば特に限定されない。
（（Ａ）成分の骨格）
（Ａ）成分の骨格としてはシロキサンであってもよい。この場合、具体的にはビニル基
を有するシロキサン化合物、ポリシロキサンを例示することができ、例えば、
Ｒｎ（ＣＨ２＝ＣＨ）ｍＳｉＯ（４−ｎ−ｍ）/２
（式中、Ｒは水素原子、水酸基、メチル基あるいはフェニル基から選ばれる基であり、ｎ
、ｍは０≦ｎ＜４、０＜ｍ≦４、０＜ｎ＋ｍ≦４を満たす数）で表される化合物であり、
より具体的には、末端基あるいは側鎖基としてビニル基を有するポリジメチルシロキサン
、ポリメチルハイドロジェンシロキサン、ポリジフェニルシロキサン、ポリメチルフェニ
ルシロキサンや、１，３−ジビニルテトラメチルジシロキサン、１，３，５，７−テトラ
ビニルシクロテトラシロキサンなどを挙げることができる。
【００１５】
強度が高くなりやすい、接着性が高くなりやすいという点においては、（Ａ）成分とし
ては有機骨格を有するものが好ましい。
【００１６】
有機化合物としてはポリシロキサン−有機ブロックコポリマーやポリシロキサン−有機
グラフトコポリマーのようなシロキサン単位（Ｓｉ−Ｏ−Ｓｉ）を含むものではなく、構
成元素としてＣ、Ｈ、Ｎ、Ｏ、Ｓ及びハロゲン以外の元素を含まない化合物がより好まし
い。シロキサン単位を含むものの場合は、半導体のパッケージとリードフレームや封止樹
脂との接着性が低くなりやすいという問題がある。
【００１７】
（Ａ）成分の有機化合物は、有機重合体系の化合物と有機単量体系化合物に分類できる
。  
【００１８】
（（Ａ）成分が重合体の場合の例）
有機重合体系の（Ａ）成分としては、例えば、ポリエーテル系、ポリエステル系、ポリ
アリレート系、ポリカーボネート系、飽和炭化水素系、不飽和炭化水素系、ポリアクリル
酸エステル系、ポリアミド系、フェノール−ホルムアルデヒド系（フェノール樹脂系）、
ポリイミド系の骨格を有するものを挙げることができる。
【００１９】
これらのうち、ポリエーテル系重合体としては、例えば、ポリオキシエチレン、ポリオ
キシプロピレン、ポリオキシテトラメチレン、ポリオキシエチレン−ポリオキシプロピレ
ン共重合体等が挙げられる。さらに具体的な例を示すと、
【００２０】
【化１】
0005875780.tif 000002
【００２１】
（式中、Ｒ１、Ｒ２は構成元素としてＣ、Ｈ、Ｎ、Ｏ、Ｓ、ハロゲン以外の元素を含まない炭素数１〜６の２価の有機基、ｎ、ｍ、ｌは１〜３００の数を表す。）
等が挙げられる。
【００２２】
その他の重合体としては、例えばアジピン酸、フタル酸、イソフタル酸、テレフタル酸
、ヘキサヒドロフタル酸等の２塩基酸とエチレングリコール、ジエチレングリコール、プ
ロピレングリコール、テトラメチレングリコール、ネオペンチルグリコール等のグリコー
ルとの縮合またはラクトン類の開環重合で得られるポリエステル系重合体、エチレン−プ
ロピレン系共重合体、ポリイソブチレン、イソブチレンとイソプレン等との共重合体、ポ
リクロロプレン、ポリイソプレン、イソプレンとブタジエン、アクリロニトリル、スチレ
ン等との共重合体、ポリブタジエン、ブタジエンとスチレン、アクリロニトリル等との共
重合体、ポリイソプレン、ポリブタジエン、イソプレンあるいはブタジエンとアクリロニ
トリル、スチレン等との共重合体を水素添加して得られるポリオレフィン系（飽和炭化水
素系）重合体、エチルアクリレート、ブチルアクリレート等のモノマーをラジカル重合し
て得られるポリアクリル酸エステル、エチルアクリレート、ブチルアクリレート等のアク
リル酸エステルと酢酸ビニル、アクリロニトリル、メチルメタクリレート、スチレン等と
のアクリル酸エステル系共重合体、前記有機重合体中でビニルモノマーを重合して得られ
るグラフト重合体、ポリサルファイド系重合体、ε−アミノカプロラクタムの開環重合に
よるナイロン６、ヘキサメチレンジアミンとアジピン酸の重縮合によるナイロン６６、ヘ
キサメチレンジアミンとセバシン酸の重縮合によるナイロン６１０、ε−アミノウンデカ
ン酸の重縮合によるナイロン１１、ε−アミノラウロラクタムの開環重合によるナイロン
１２、上記のナイロンのうち２成分以上の成分を有する共重合ナイロン等のポリアミド系
重合体、例えばビスフェノールＡと塩化カルボニルより重縮合して製造されたポリカルボ
ネート系重合体、ジアリルフタレート系重合体、フェノール−ホルムアルデヒド系（フェ
ノール樹脂系）骨格としては、例えば、ノボラック型フェノール樹脂、レゾール型フェノ
ール樹脂、アンモニアレゾール型フェノール樹脂、ベンジリックエーテル型フェノール樹
脂などが挙げられる。
【００２３】
これらの重合体骨格に、炭素−炭素二重結合を有するアルケニル基を導入して（Ａ）成
分とすることができる。
【００２４】
この場合、炭素−炭素二重結合を有するアルケニル基は分子内のどこに存在してもよい
が、反応性の点から側鎖または末端に存在する方が好ましい。
【００２５】
アルケニル基を前記重合体骨格に導入する方法については、種々提案されているものを
用いることができるが、重合後にアルケニル基を導入する方法と重合中にアルケニル基を
導入する方法に大別することができる。
【００２６】
重合後にアルケニル基を導入する方法としては、例えば、末端、主鎖あるいは側鎖に水酸基、アルコキシド基、カルボキシル基、エポキシ基等の官能基を有する有機重合体に、その官能基に対して反応性を示す活性基とアルケニル基の両方を有する有機化合物を反応させることによりアルケニル基を末端、主鎖あるいは側鎖に導入することができる。上記官能基に対して反応性を示す活性基とアルケニル基の両方を有する有機化合物の例としては、アクリル酸、メタクリル酸、ビニル酢酸、アクリル酸クロライド、アクリル酸ブロマイド等のＣ３〜Ｃ２0の不飽和脂肪酸、酸ハライド、酸無水物等やアリルクロロホルメート（ＣＨ２＝ＣＨＣＨ２ＯＣＯＣｌ）、アリルブロモホルメート（ＣＨ２＝ＣＨＣＨ２ＯＣＯＢｒ）等のＣ３〜Ｃ２０の不飽和脂肪族アルコール置換炭酸ハライド、アリルクロライド、アリルブロマイド、ビニル（クロロメチル）ベンゼン、アリル（クロロメチル）ベンゼン、アリル（ブロモメチル）ベンゼン、アリル（クロロメチル）エーテル、アリル（クロロメトキシ）ベンゼン、１−ブテニル（クロロメチル）エーテル、１−ヘキセニル（クロロメトキシ）ベンゼン、アリルオキシ（クロロメチル）ベンゼン、アリルイソシアネート等が挙げられる。
【００２７】
また、エステル交換法を用いてアルケニル基を導入する方法がある。この方法はポリエ
ステル樹脂やアクリル樹脂のエステル部分のアルコール残基をエステル交換触媒を用いて
アルケニル基含有アルコール又はアルケニル基含有フェノール誘導体とエステル交換する
方法である。アルコール残基との交換に用いるアルケニル基含有アルコール及びアルケニ
ル基含有フェノール誘導体は、少なくとも１個のアルケニル基を有し少なくとも１個の水
酸基を有するアルコール又はフェノール誘導体であれば良いが、水酸基を１個有する方が
好ましい。触媒は使用してもしなくても良いが、チタン系および錫系の触媒が良い。
【００２８】
上記化合物の例としては、ビニルアルコール、アリルアルコール、３−ブテン−１−オ
ール、４−ペンテン−１−オール、５−ヘキセン−１−オール、６−ヘプテン−１−オー
ル、７−オクテン−１−オール、８−ノネン−１−オール、９−デセン−１−オール、２
−（アリルオキシ）エタノール、ネオペンチルグリコールモノアリルエーテル、グリセリ
ンジアリルエーテル、トリメチロールプロパントリアリルエーテル、トリメチロールエタ
ントリアリルエーテル、ペンタエリストールテトラアリルエーテル、１，２，６−ヘキサ
ントリオールトリアリルエーテル、ソルビタントリアリルエーテル、
【００２９】
【化２】
0005875780.tif 000003
【００３０】
などが挙げられる。この中でも、入手の容易さから、アリルアルコール、ビニルアルコー
ル、３−ブテン−１−オール、２−（アリルオキシ）エタノール、および
【００３１】
【化３】
0005875780.tif 000004
【００３２】
が好ましい。
【００３３】
さらに、上記アルコール又はフェノール誘導体の酢酸エステル等のエステル化物とポリ
エステル樹脂やアクリル樹脂のエステル部分をエステル交換触媒を用いてエステル交換し
ながら、生成するポリエステル樹脂やアクリル樹脂のエステル部分のアルコール残基の酢
酸エステル等の低分子量エステル化物を減圧脱揮等で系外に留去する方法でアルケニル基
を導入する方法もある。
【００３４】
また、リビング重合によりメチル（メタ）アクリレート等の重合を行った後、リビング
末端をアルケニル基を有する化合物によって停止させる方法により末端にアルケニル基を
導入することもできる。
【００３５】
重合中にアルケニル基を導入する方法としては、例えば、ラジカル重合法で本発明に用
いる（Ａ）成分の有機重合体骨格を製造する場合に、アリルメタクリレート、アリルアク
リレート等の分子中にラジカル反応性の低いアルケニル基を有するビニルモノマーや、ア
リルメルカプタン等のラジカル反応性の低いアルケニル基を有するラジカル連鎖移動剤を
用いることにより、有機重合体骨格の側鎖や末端にアルケニル基を導入することができる
。
【００３６】
（Ａ）成分としては、分子量は特に制約はないが、１００〜１００，０００の任意のも
のが好適に使用でき、アルケニル基含有有機重合体であれば５００〜２０，０００のもの
が特に好ましい。分子量が５００以下では可とう性の付与等の有機重合体の利用による特
徴が発現し難く、分子量が１００，０００以上ではアルケニル基とＳｉＨ基との反応によ
る架橋の効果が発現し難い。
【００３７】
（（Ａ）成分が単量体の場合の例）
有機単量体系の（Ａ）成分としては例えば、フェノール系、ビスフェノール系、ベンゼ
ン、ナフタレン等の芳香族炭化水素系：直鎖系、脂環系等の脂肪族炭化水素系：複素環系
の化合物およびこれらの混合物等が挙げられる。
【００３８】
（（Ａ）成分の炭素−炭素二重結合）
ＳｉＨ基と反応性を有する炭素−炭素二重結合の結合位置は特に限定されず、分子内の
どこに存在してもよい。
【００３９】
（Ａ）成分のＳｉＨ基と反応性を有する炭素−炭素二重結合としては特に限定されない
が、下記一般式（Ｉ）
【００４０】
【化４】
0005875780.tif 000005
【００４１】
（式中Ｒ１は水素原子あるいはメチル基を表す。）で示される基が反応性の点から好適で
ある。また、原料の入手の容易さからは、
【００４２】
【化５】
0005875780.tif 000006
【００４３】
で示される基が特に好ましい。
【００４４】
（Ａ）成分のＳｉＨ基と反応性を有する炭素−炭素二重結合としては、下記一般式（Ｉ
Ｉ）
【００４５】
【化６】
0005875780.tif 000007
【００４６】
（式中Ｒ２は水素原子あるいはメチル基を表す。）で示される脂環式の基が、硬化物の耐
熱性が高いという点から好適である。また、原料の入手の容易さからは、
【００４７】
【化７】
0005875780.tif 000008
【００４８】
で示される脂環式の基が特に好ましい。
【００４９】
（（Ａ）成分の炭素−炭素二重結合と骨格の結合基）
ＳｉＨ基と反応性を有する炭素−炭素二重結合は（Ａ）成分の骨格部分に直接結合して
いてもよく、２価以上の置換基を介して共有結合していても良い。２価以上の置換基とし
ては炭素数０〜１０の置換基であれば特に限定されないが、構成元素としてＣ、Ｈ、Ｎ、
Ｏ、Ｓ、およびハロゲン以外の元素を含まないものが好ましい。これらの置換基の例とし
ては、
【００５０】
【化８】
0005875780.tif 000009
【００５１】
【化９】
0005875780.tif 000010
【００５２】
が挙げられる。また、これらの２価以上の置換基の２つ以上が共有結合によりつながって
１つの２価以上の置換基を構成していてもよい。
【００５３】
以上のような骨格部分に共有結合する基の例としては、ビニル基、アリル基、メタリル
基、アクリル基、メタクリル基、２−ヒドロキシ−３−（アリルオキシ）プロピル基、２
−アリルフェニル基、３−アリルフェニル基、４−アリルフェニル基、２−（アリルオキ
シ）フェニル基、３−（アリルオキシ）フェニル基、４−（アリルオキシ）フェニル基、
２−（アリルオキシ）エチル基、２，２−ビス（アリルオキシメチル）ブチル基、３−ア
リルオキシ−２，２−ビス（アリルオキシメチル）プロピル基、
【００５４】
【化１０】
0005875780.tif 000011
【００５５】
が挙げられる。
【００５６】
（（Ａ）成分の具体例）
有機重合体系の（Ａ）成分の具体的な例としては、１，２−ポリブタジエン（１、２比
率１０〜１００％のもの、好ましくは１、２比率５０〜１００％のもの）、ノボラックフ
ェノールのアリルエーテル、アリル化ポリフェニレンオキサイド、
【００５７】
【化１１】
0005875780.tif 000012
【００５８】
（式中、Ｒ１はＨまたはＣＨ３、Ｒ２、Ｒ３は構成元素としてＣ、Ｈ、Ｎ、Ｏ、Ｓ、ハロゲン以外の元素を含まない炭素数１〜６の２価の有機基、Ｘ、Ｙは炭素数０〜１０の２価の置換基、ｎ、ｍ、ｌは１〜３００の数を表す。）
【００５９】
【化１２】
0005875780.tif 000013
【００６０】
（式中、Ｒ１はＨまたはＣＨ３、Ｒ４、Ｒ５は炭素数１〜６の２価の有機基、Ｘ、Ｙは炭素数０〜１０の２価の置換基、ｎ、ｍ、ｌは１〜３００の数を表す。）
【００６１】
【化１３】
0005875780.tif 000014
【００６２】
（式中、Ｒ１はＨまたはＣＨ３、Ｒ６、Ｒ７は炭素数１〜２０の２価の有機基、Ｘ、Ｙは炭素数０〜１０の２価の置換基、ｎ、ｍ、ｌは１〜３００の数を表す。）
【００６３】
【化１４】
0005875780.tif 000015
【００６４】
（式中、Ｒ１はＨまたはＣＨ３、Ｒ８、Ｒ9は炭素数１〜６の２価の有機基、Ｘ、Ｙは炭素数０〜１０の２価の置換基、ｎ、ｍ、ｌは１〜３００の数を表す。）
【００６５】
【化１５】
0005875780.tif 000016
【００６６】
（式中、Ｒ１はＨまたはＣＨ３、Ｒ１0、Ｒ１１、Ｒ１２は炭素数１〜６の２価の有機基、Ｘ、Ｙは炭素数０〜１０の２価の置換基、ｎ、ｍ、ｌ、ｐは１〜３００の数を表す。）
等が挙げられる。
【００６７】
有機単量体系の（Ａ）成分の具体的な例としては、ジアリルフタレート、トリアリルトリメリテート、ジエチレングリコールビスアリルカーボネート、トリメチロールプロパンジアリルエーテル、ペンタエリスリトールトリアリルエーテル、１，１，２，２−テトラアリロキシエタン、ジアリリデンペンタエリスリット、トリアリルシアヌレート、トリアリルイソシアヌレート、１，２，４−トリビニルシクロヘキサン、ジビニルベンゼン類（純度５０〜１００％のもの、好ましくは純度８０〜１００％のもの）、ジビニルビフェニル、１，３−ジイソプロペニルベンゼン、１，４−ジイソプロペニルベンゼン、およびそれらのオリゴマー、
【００６８】
【化１６】
0005875780.tif 000017
【００６９】
【化１７】
0005875780.tif 000018
【００７０】
の他、従来公知のエポキシ樹脂のグリシジル基の一部あるいは全部をアリル基に置き換え
たもの等が挙げられる。
【００７１】
（Ａ）成分としては、上記のように骨格部分とアルケニル基とに分けて表現しがたい、
低分子量化合物も用いることができる。これらの低分子量化合物の具体例としては、ブタ
ジエン、イソプレン、オクタジエン、デカジエン等の脂肪族鎖状ポリエン化合物系、シク
ロペンタジエン、シクロヘキサジエン、シクロオクタジエン、ジシクロペンタジエン、ト
リシクロペンタジエン、ノルボルナジエン等の脂肪族環状ポリエン化合物系、ビニルシク
ロペンテン、ビニルシクロヘキセン等の置換脂肪族環状オレフィン化合物系等が挙げられ
る。
【００７２】
（（Ａ）成分の好ましい要件）
（Ａ）成分としては、耐熱性をより向上し得るという観点からは、ＳｉＨ基と反応性を
有する炭素−炭素二重結合を（Ａ）成分１ｇあたり０．００１ｍｏｌ以上含有するものが
好ましく、１ｇあたり０．００５ｍｏｌ以上含有するものがより好ましく、０．００８ｍ
ｏｌ以上含有するものがさらに好ましい。
【００７３】
（Ａ）成分のＳｉＨ基と反応性を有する炭素−炭素二重結合の数は、平均して１分子当
たり少なくとも２個あればよいが、力学強度をより向上したい場合には２を越えることが
好ましく、３個以上であることがより好ましい。（Ａ）成分のＳｉＨ基と反応性を有する
炭素−炭素二重結合の数が１分子内当たり１個以下の場合は、（Ｂ）成分と反応してもグ
ラフト構造となるのみで架橋構造とならない。
【００７４】
（Ａ）成分としては反応性が良好であるという観点からは、１分子中にビニル基を１個
以上含有していることが好ましく、１分子中にビニル基を２個以上含有していることがよ
り好ましい。また貯蔵安定性が良好となりやすいという観点からは、１分子中にビニル基
を６個以下含有していることが好ましく、１分子中にビニル基を４個以下含有しているこ
とがより好ましい。
【００７５】
（Ａ）成分としては、力学的耐熱性が高いという観点および原料液の糸引き性が少なく
成形性、取扱い性が良好であるという観点からは、分子量が９００未満のものが好ましく
、７００未満のものがより好ましく、５００未満のものがさらに好ましい。
【００７６】
（Ａ）成分としては、他の成分との均一な混合、および良好な作業性を得るためには、
粘度としては２３℃において１０００ポイズ未満のものが好ましく、３００ポイズ未満の
ものがより好ましく、３０ポイズ未満のものがさらに好ましい。粘度はＥ型粘度計によっ
て測定することができる。
【００７７】
（Ａ）成分としては、耐光性がより高いという観点から、フェノール性水酸基および／
あるいはフェノール性水酸基の誘導体を有する化合物の含有量が少ないものが好ましく、
フェノール性水酸基および／あるいはフェノール性水酸基の誘導体を有する化合物を含ま
ないものが好ましい。本発明におけるフェノール性水酸基とはベンゼン環、ナフタレン環
、アントラセン環等に例示される芳香族炭化水素核に直接結合した水酸基を示し、フェノ
ール性水酸基の誘導体とは上述のフェノール性水酸基の水素原子をメチル基、エチル基等
のアルキル基、ビニル基、アリル基等のアルケニル基、アセトキシ基等のアシル基等によ
り置換された基を示す。
【００７８】
また、特に耐光性が良好であるという観点からは、芳香環の（Ａ）成分中の成分重量比
が５０重量％以下であるものが好ましく、４０重量％以下のものがより好ましく、３０重
量％以下のものがさらに好ましい。最も好ましいのは芳香族炭化水素環を含まないもので
ある。
【００７９】
得られる硬化物の着色が少なく、耐光性が高いという観点からは、（Ａ）成分としては
ビニルシクロヘキセン、ジシクロペンタジエン、ビニルノルボルネン、トリアリルイソシ
アヌレート、２，２−ビス（４−ヒドロキシシクロヘキシル）プロパンのジアリルエーテ
ル、１，２，４−トリビニルシクロヘキサンが好ましく、トリアリルイソシアヌレート、
２，２−ビス（４−ヒドロキシシクロヘキシル）プロパンのジアリルエーテル、１，２，
４−トリビニルシクロヘキサンが特に好ましい。
【００８０】
（（Ａ）成分の好ましい構造１）
（Ａ）成分としては、耐熱性および耐光性が特に高いという観点からは、下記一般式（
ＩＩＩ）
【００８１】
【化１８】
0005875780.tif 000019
【００８２】
（式中Ｒ１は炭素数１〜５０の一価の有機基を表し、それぞれのＲ１は異なっていても同一であってもよい。）で表される化合物が好ましい。
【００８３】
上記一般式（ＩＩＩ）のＲ１としては、得られる硬化物の耐熱性がより高くなりうると
いう観点からは、炭素数１〜２０の一価の有機基であることが好ましく、炭素数１〜１０
の一価の有機基であることがより好ましく、炭素数１〜４の一価の有機基であることがさ
らに好ましい。これらの好ましいＲ１の例としては、メチル基、エチル基、プロピル基、
ブチル基、フェニル基、ベンジル基、フェネチル基、ビニル基、アリル基、グリシジル基
、
【００８４】
【化１９】
0005875780.tif 000020
【００８５】
等が挙げられる。
【００８６】
上記一般式（ＩＩＩ）のＲ１としては、パッケージとリードフレームあるいは封止剤と
の接着性が良好になりうる、あるいは得られるパッケージの力学強度が高くなり得るとい
う観点からは、３つのＲ１のうち少なくとも１つがエポキシ基を一つ以上含む炭素数１〜
５０の一価の有機基であることが好ましく、
【００８７】
【化２０】
0005875780.tif 000021
【００８８】
で表されるエポキシ基を１個以上含む炭素数１〜５０の一価の有機基であることがより好
ましい。これらの好ましいＲ１の例としては、グリシジル基、
【００８９】
【化２１】
0005875780.tif 000022
【００９０】
等が挙げられる。
【００９１】
上記一般式（ＩＩＩ）のＲ１としては、得られる硬化物の耐熱性が良好になりうるとい
う観点からは、２個以下の酸素原子を含みかつ構成元素としてＣ、Ｈ、Ｏのみを含む炭素
数１〜５０の一価の有機基であることが好ましく、炭素数１〜５０の一価の炭化水素基で
あることがより好ましい。これらの好ましいＲ１の例としては、メチル基、エチル基、プ
ロピル基、ブチル基、フェニル基、ベンジル基、フェネチル基、ビニル基、アリル基、グ
リシジル基、
【００９２】
【化２２】
0005875780.tif 000023
【００９３】
等が挙げられる。
【００９４】
上記一般式（ＩＩＩ）のＲ１としては、反応性が良好になるという観点からは、３つの
Ｒ１のうち少なくとも１つが
【００９５】
【化２３】
0005875780.tif 000024
【００９６】
で表される基を１個以上含む炭素数１〜５０の一価の有機基であることが好ましく、下記
一般式（ＩＶ）
【００９７】
【化２４】
0005875780.tif 000025
【００９８】
（式中Ｒ２は水素原子あるいはメチル基を表す。）で表される基を１個以上含む炭素数１
〜５０の一価の有機基であることがより好ましく、
３つのＲ１のうち少なくとも２つが下記一般式（Ｖ）
【００９９】
【化２５】
0005875780.tif 000026
【０１００】
（式中Ｒ３は直接結合あるいは炭素数１〜４８の二価の有機基を表し、Ｒ４は水素原子あるいはメチル基を表す。）で表される有機化合物（複数のＲ３およびＲ４はそれぞれ異なっていても同一であってもよい。）であることがさらに好ましい。
【０１０１】
上記一般式（Ｖ）のＲ３は、直接結合あるいは炭素数１〜４８の二価の有機基であるが
、得られるパッケージの耐熱性がより高くなりうるという観点からは、直接結合あるいは
炭素数１〜２０の二価の有機基であることが好ましく、直接結合あるいは炭素数１〜１０
の二価の有機基であることがより好ましく、直接結合あるいは炭素数１〜４の二価の有機
基であることがさらに好ましい。これらの好ましいＲ３の例としては、
【０１０２】
【化２６】
0005875780.tif 000027
【０１０３】
等が挙げられる。
【０１０４】
上記一般式（Ｖ）のＲ３としては、得られるパッケージの耐熱性が良好になりうるとい
う観点からは、直接結合あるいは２つ以下の酸素原子を含みかつ構成元素としてＣ、Ｈ、
Ｏのみを含む炭素数１〜４８の二価の有機基であることが好ましく、直接結合あるいは炭
素数１〜４８の二価の炭化水素基であることがより好ましい。これらの好ましいＲ３の例
としては、
【０１０５】
【化２７】
0005875780.tif 000028
【０１０６】
が挙げられる。
【０１０７】
上記一般式（Ｖ）のＲ４は、水素原子あるいはメチル基であるが、反応性が良好である
という観点からは、水素原子が好ましい。
【０１０８】
ただし、上記のような一般式（ＩＩＩ）で表される有機化合物の好ましい例においても
、ＳｉＨ基と反応性を有する炭素−炭素二重結合を１分子中に少なくとも２個含有するこ
とは必要である。耐熱性をより向上し得るという観点からは、ＳｉＨ基と反応性を有する
炭素−炭素二重結合を１分子中に３個以上含有する有機化合物であることがより好ましい
。
【０１０９】
以上のような一般式（ＩＩＩ）で表される有機化合物の好ましい具体例としては、トリアリルイソシアヌレート、
【０１１０】
【化２８】
0005875780.tif 000029
【０１１１】
等が挙げられる。
【０１１２】
（（Ａ）成分の好ましい構造２）
また、（Ｂ）成分と良好な相溶性を有するという観点、および（Ａ）成分の揮発性が低
くなり、得られるパッケージからのアウトガスの問題が生じ難いという観点からは、（Ａ
）成分の例として上記したような、ＳｉＨ基と反応性を有する炭素−炭素二重結合を１分
子中に少なくとも２個含有する有機化合物から選ばれた１種以上の化合物と、ＳｉＨ基を
有する化合物（β）との反応物も好ましい。
【０１１３】
（（β）成分）
（β）成分は、ＳｉＨ基を有する化合物であり、ＳｉＨ基を有する鎖状及び／又は環状
のポリオルガノシロキサンもその例である。
【０１１４】
具体的には、例えば
【０１１５】
【化２９】
0005875780.tif 000030
【０１１６】
【化３０】
0005875780.tif 000031
【０１１７】
が挙げられる。
【０１１８】
ここで、ＳｉＨ基と反応性を有する炭素−炭素二重結合を１分子中に少なくとも２個含
有する有機化合物との相溶性が良くなりやすいという観点から、下記一般式（ＶＩ）
【０１１９】
【化３１】
0005875780.tif 000032
【０１２０】
（式中、Ｒ１は炭素数１〜６の有機基を表し、ｎは３〜１０の数を表す。）で表される、
１分子中に少なくとも３個のＳｉＨ基を有する環状ポリオルガノシロキサンが好ましい。
【０１２１】
一般式（ＶＩ）で表される化合物中の置換基Ｒ１は、Ｃ、Ｈ、Ｏ以外の構成元素を含ま
ないものが好ましく、炭化水素基であることがより好ましく、メチル基であることがさら
に好ましい。
【０１２２】
入手容易性等から、１，３，５，７−テトラメチルシクロテトラシロキサンであること
が好ましい。
【０１２３】
（β）成分のその他の例として、ビスジメチルシリルベンゼンなどのＳｉＨ基を有する
化合物をあげることができる。
【０１２４】
上記したような各種（β）成分は単独もしくは２種以上のものを混合して用いることが
可能である。
【０１２５】
（ＳｉＨ基と反応性を有する炭素−炭素二重結合を１分子中に少なくとも２個含有する
有機化合物と（β）成分の反応）
次に、本発明の（Ａ）成分として、ＳｉＨ基と反応性を有する炭素−炭素二重結合を１
分子中に少なくとも２個含有する有機化合物と（β）成分をヒドロシリル化反応して得る
ことができる化合物を用いる場合の、ＳｉＨ基と反応性を有する炭素−炭素二重結合を１
分子中に少なくとも２個含有する有機化合物と（β）成分とのヒドロシリル化反応に関し
て説明する。
【０１２６】
尚、ＳｉＨ基と反応性を有する炭素−炭素二重結合を１分子中に少なくとも２個含有す
る有機化合物と（β）成分をヒドロシリル化反応すると、本発明の（Ａ）成分を含む複数
の化合物の混合物が得られることがあるが、そこから（Ａ）成分を分離することなく混合
物のままで用いて本発明の硬化性組成物を作成することもできる。
【０１２７】
ＳｉＨ基と反応性を有する炭素−炭素二重結合を１分子中に少なくとも２個含有する有
機化合物と（β）成分をヒドロシリル化反応させる場合の、ＳｉＨ基と反応性を有する炭
素−炭素二重結合を１分子中に少なくとも２個含有する有機化合物と（β）成分の混合比
率は、特に限定されないが、反応中のゲル化が抑制できるという点においては、一般に、
混合するＳｉＨ基と反応性を有する炭素−炭素二重結合を１分子中に少なくとも２個含有
する有機化合物中のＳｉＨ基との反応性を有する炭素−炭素二重結合の総数（Ｘ）と、混
合する（β）成分中のＳｉＨ基の総数（Ｙ）との比が、Ｘ／Ｙ≧２であることが好ましく
、Ｘ／Ｙ≧３であることがより好ましい。また（Ａ）成分の（Ｂ）成分との相溶性がよく
なりやすいという点からは、１０≧Ｘ／Ｙであることが好ましく、５≧Ｘ／Ｙであること
がより好ましい。
【０１２８】
ＳｉＨ基と反応性を有する炭素−炭素二重結合を１分子中に少なくとも２個含有する有機化合物と（β）成分をヒドロシリル化反応させる場合には適当な触媒を用いてもよい。触媒としては、例えば次のようなものを用いることができる。白金の単体、アルミナ、シリカ、カーボンブラック等の担体に固体白金を担持させたもの、塩化白金酸、塩化白金酸とアルコール、アルデヒド、ケトン等との錯体、白金−オレフィン錯体（例えば、Ｐｔ（ＣＨ２＝ＣＨ２）２（ＰＰｈ３）２、Ｐｔ（ＣＨ２＝ＣＨ２）２Ｃｌ２）、白金−ビニルシロキサン錯体（例えば、Ｐｔ（ＶｉＭｅ２ＳｉＯＳｉＭｅ２Ｖｉ）ｎ、Ｐｔ［（ＭｅＶｉＳｉＯ）４］ｍ）、白金−ホスフィン錯体（例えば、Ｐｔ（ＰＰｈ３）４、Ｐｔ（ＰＢｕ３）４）、白金−ホスファイト錯体（例えば、Ｐｔ［Ｐ（ＯＰｈ）３］４、Ｐｔ［Ｐ（ＯＢｕ）３］４）（式中、Ｍｅはメチル基、Ｂｕはブチル基、Ｖｉはビニル基、Ｐｈはフェニル基を表し、ｎ、ｍは、整数を示す。）、ジカルボニルジクロロ白金、カールシュテト（Ｋａｒｓｔｅｄｔ）触媒、また、アシュビー（Ａｓｈｂｙ）の米国特許第３１５９６０１号及び３１５９６６２号明細書中に記載された白金−炭化水素複合体、ならびにラモロー（Ｌａｍｏｒｅａｕｘ）の米国特許第３２２０９７２号明細書中に記載された白金アルコラート触媒が挙げられる。更に、モディック（Ｍｏｄｉｃ）の米国特許第３５１６９４６号明細書中に記載された塩化白金−オレフィン複合体も本発明において有用である。
【０１２９】
また、白金化合物以外の触媒の例としては、ＲｈＣｌ（ＰＰｈ）３、ＲｈＣｌ３、ＲｈＡｌ２Ｏ３、ＲｕＣｌ３、ＩｒＣｌ３、ＦｅＣｌ３、ＡｌＣｌ３、ＰｄＣｌ２・２Ｈ２Ｏ、ＮｉＣｌ２、ＴｉＣｌ４、等が挙げられる。
【０１３０】
これらの中では、触媒活性の点から塩化白金酸、白金−オレフィン錯体、白金−ビニル
シロキサン錯体等が好ましい。また、これらの触媒は単独で使用してもよく、２種以上併
用してもよい。
【０１３１】
触媒の添加量は特に限定されないが、十分な硬化性を有し、かつ硬化性組成物のコストを比較的低く抑えるため好ましい添加量の下限は、（β）成分のＳｉＨ基１モルに対して１０−８モル、より好ましくは１０−６モルであり、好ましい添加量の上限は（β）成分のＳｉＨ基１モルに対して１０−１モル、より好ましくは１０−２モルである。
【０１３２】
また、上記触媒には助触媒を併用することが可能であり、例としてトリフェニルホスフィン等のリン系化合物、ジメチルマレート等の１，２−ジエステル系化合物、２−ヒドロキシ−２−メチル−１−ブチン等のアセチレンアルコール系化合物、単体の硫黄等の硫黄系化合物、トリエチルアミン等のアミン系化合物等が挙げられる。助触媒の添加量は特に限定されないが、ヒドロシリル化触媒１モルに対しての好ましい添加量の下限は、１０−２モル、より好ましくは１０−１モルであり、好ましい添加量の上限は１０２モル、より好ましくは１０モルである。
【０１３３】
反応させる場合のＳｉＨ基と反応性を有する炭素−炭素二重結合を１分子中に少なくと
も２個含有する有機化合物、（β）成分、触媒の混合の方法としては、各種方法をとるこ
とができるが、ＳｉＨ基と反応性を有する炭素−炭素二重結合を１分子中に少なくとも２
個含有する有機化合物に触媒を混合したものを、（β）成分に混合する方法が好ましい。
ＳｉＨ基と反応性を有する炭素−炭素二重結合を１分子中に少なくとも２個含有する有機
化合物、（β）成分の混合物に触媒を混合する方法だと反応の制御が困難である。（β）
成分と触媒を混合したものにＳｉＨ基と反応性を有する炭素−炭素二重結合を１分子中に
少なくとも２個含有する有機化合物を混合する方法をとる場合は、触媒の存在下（β）成
分が混入している水分と反応性を有するため、変質することがある。
【０１３４】
反応温度としては種々設定できるが、この場合好ましい温度範囲の下限は３０℃、より
好ましくは５０℃であり、好ましい温度範囲の上限は２００℃、より好ましくは１５０℃
である。反応温度が低いと十分に反応させるための反応時間が長くなり、反応温度が高い
と実用的でない。反応は一定の温度で行ってもよいが、必要に応じて多段階あるいは連続
的に温度を変化させてもよい。
【０１３５】
反応時間、反応時の圧力も必要に応じ種々設定できる。
【０１３６】
ヒドロシリル化反応の際に溶媒を使用してもよい。使用できる溶剤はヒドロシリル化反応を阻害しない限り特に限定されるものではなく、具体的に例示すれば、ベンゼン、トルエン、ヘキサン、ヘプタン等の炭化水素系溶媒、テトラヒドロフラン、１，４−ジオキサン、１，３−ジオキソラン、ジエチルエーテル等のエーテル系溶媒、アセトン、メチルエチルケトン等のケトン系溶媒、クロロホルム、塩化メチレン、１，２−ジクロロエタン等のハロゲン系溶媒を好適に用いることができる。溶媒は２種類以上の混合溶媒として用いることもできる。溶媒としては、トルエン、テトラヒドロフラン、１，３−ジオキソラン、クロロホルムが好ましい。使用する溶媒量も適宜設定できる。
【０１３７】
その他、反応性を制御する目的等のために種々の添加剤を用いてもよい。
【０１３８】
ＳｉＨ基と反応性を有する炭素−炭素二重結合を１分子中に少なくとも２個含有する有
機化合物と（β）成分を反応させた後に、溶媒あるいは／および未反応のＳｉＨ基と反応
性を有する炭素−炭素二重結合を１分子中に少なくとも２個含有する有機化合物あるいは
／および（β）成分を除去することもできる。これらの揮発分を除去することにより、得
られる（Ａ）成分が揮発分を有さないため（Ｂ）成分との硬化の場合に揮発分の揮発によ
るボイド、クラックの問題が生じにくい。除去する方法としては例えば、減圧脱揮の他、
活性炭、ケイ酸アルミニウム、シリカゲル等による処理等が挙げられる。減圧脱揮する場
合には低温で処理することが好ましい。この場合の好ましい温度の上限は１００℃であり
、より好ましくは６０℃である。高温で処理すると増粘等の変質を伴いやすい。
【０１３９】
以上のような、ＳｉＨ基と反応性を有する炭素−炭素二重結合を１分子中に少なくとも
２個含有する有機化合物と（β）成分の反応物である（Ａ）成分の例としては、ビスフェ
ノールＡジアリルエーテルと１，３，５，７−テトラメチルシクロテトラシロキサンの反
応物、ビニルシクロヘキセンと１，３，５，７−テトラメチルシクロテトラシロキサンの
反応物、ジビニルベンゼンと１，３，５，７−テトラメチルシクロテトラシロキサンの反
応物、ジシクロペンタジエンと１，３，５，７−テトラメチルシクロテトラシロキサンの
反応物、トリアリルイソシアヌレートと１，３，５，７−テトラメチルシクロテトラシロ
キサンの反応物、ジアリルモノグリシジルイソシアヌレートと１，３，５，７−テトラメ
チルシクロテトラシロキサンの反応物、ビニルノルボルネンとビスジメチルシリルベンゼ
ンとの反応物等を挙げることができる。
【０１４０】
（（Ａ）成分のその他の反応性基）
（Ａ）成分としてはその他の反応性基を有していてもよい。この場合の反応性基として
は、エポキシ基、アミノ基、ラジカル重合性不飽和基、カルボキシル基、イソシアネート
基、ヒドロキシル基、アルコキシシリル基等が挙げられる。これらの官能基を有している
場合には得られる硬化性組成物の接着性が高くなりやすく、得られる硬化物の強度が高く
なりやすい。接着性がより高くなりうるという点からは、これらの官能基のうちエポキシ
基が好ましい。また、得られる硬化物の耐熱性が高くなりやすいという点においては、反
応性基を平均して１分子中に１個以上有していることが好ましい。
【０１４１】
（（Ａ）成分の混合）
（Ａ）成分は、単独もしくは２種以上のものを混合して用いることが可能である。
【０１４２】
（Ｂ成分）
（Ｂ）成分は、１分子中に少なくとも２個のＳｉＨ基を含有する化合物である。
【０１４３】
（Ｂ）成分については１分子中に少なくとも２個のＳｉＨ基を含有する化合物であれば
特に制限がなく、例えば国際公開ＷＯ９６／１５１９４に記載される化合物で、１分子中
に少なくとも２個のＳｉＨ基を有するもの等が使用できる。
【０１４４】
これらのうち、入手性の面からは、１分子中に少なくとも２個のＳｉＨ基を有する鎖状
及び／又は環状オルガノポリシロキサンが好ましく、（Ａ）成分との相溶性が良いという
観点からは、さらに、下記一般式（ＶＩ）
【０１４５】
【化３２】
0005875780.tif 000033
【０１４６】
（式中、Ｒ１は炭素数１〜６の有機基を表し、ｎは３〜１０の数を表す。）で表される、
１分子中に少なくとも２個のＳｉＨ基を有する環状オルガノポリシロキサンが好ましい。
【０１４７】
一般式（ＶＩ）で表される化合物中の置換基Ｒ１は、Ｃ、Ｈ、Ｏから構成されるもので
あることが好ましく、炭化水素基であることがより好ましく、メチル基であることがさら
に好ましい。
【０１４８】
一般式（ＶＩ）で表される化合物としては、入手容易性の観点からは、１，３，５，７
−テトラメチルシクロテトラシロキサンであることが好ましい。
【０１４９】
（Ｂ）成分の分子量は特に制約はなく任意のものが好適に使用できるが、より流動性を
発現しやすいという観点からは低分子量のものが好ましく用いられる。この場合、好まし
い分子量の下限は５０であり、好ましい分子量の上限は１００，０００、より好ましくは
１，０００、さらに好ましくは７００である。
【０１５０】
（Ｂ）成分は単独もしくは２種以上のものを混合して用いることが可能である。
【０１５１】
（（Ｂ）成分の好ましい構造）
（Ａ）成分と良好な相溶性を有するという観点、および（Ｂ）成分の揮発性が低くなり
得られる組成物からのアウトガスの問題が生じ難いという観点からは、（Ｂ）成分は、Ｓ
ｉＨ基と反応性を有する炭素−炭素二重結合を１分子中に１個以上含有する有機化合物（
α）と、１分子中に少なくとも２個のＳｉＨ基を有する化合物（β）を、ヒドロシリル化
反応して得ることができる化合物であることが好ましい。
【０１５２】
（（α）成分）
ここで（α）成分は上記した（Ａ）成分である、ＳｉＨ基と反応性を有する炭素−炭素
二重結合を１分子中に少なくとも２個含有する有機化合物と同じもの（α１）も用いるこ
とができる。（α１）成分を用いると得られる硬化物の架橋密度が高くなり力学強度が高
い硬化物となりやすい。
【０１５３】
その他、ＳｉＨ基と反応性を有する炭素−炭素二重結合を１分子中に１個含有する有機
化合物（α２）も用いることができる。（α２）成分を用いると得られる硬化物が低弾性
となりやすい。
【０１５４】
（（α２）成分）
（α２）成分としては、ＳｉＨ基と反応性を有する炭素−炭素二重結合を１分子中に１
個含有する有機化合物であれば特に限定されないが、（Ｂ）成分が（Ａ）成分と相溶性が
よくなるという点においては、化合物としてはポリシロキサン−有機ブロックコポリマー
やポリシロキサン−有機グラフトコポリマーのようなシロキサン単位（Ｓｉ−Ｏ−Ｓｉ）
を含むものではなく、構成元素としてＣ、Ｈ、Ｎ、Ｏ、Ｓ、およびハロゲンのみを含むも
のであることが好ましい。
【０１５５】
（α２）成分のＳｉＨ基と反応性を有する炭素−炭素二重結合の結合位置は特に限定さ
れず、分子内のどこに存在してもよい。
【０１５６】
（α２）成分の化合物は、重合体系の化合物と単量体系化合物に分類できる。
【０１５７】
重合体系化合物としては例えば、ポリシロキサン系、ポリエーテル系、ポリエステル系
、ポリアリレート系、ポリカーボネート系、飽和炭化水素系、不飽和炭化水素系、ポリア
クリル酸エステル系、ポリアミド系、フェノール−ホルムアルデヒド系（フェノール樹脂
系）、ポリイミド系の化合物を用いることができる。
【０１５８】
また単量体系化合物としては例えば、フェノール系、ビスフェノール系、ベンゼン、ナ
フタレン等の芳香族炭化水素系：直鎖系、脂環系等の脂肪族炭化水素系：複素環系の化合
物、シリコン系の化合物およびこれらの混合物等が挙げられる。
【０１５９】
（α２）成分のＳｉＨ基と反応性を有する炭素−炭素二重結合としては特に限定されな
いが、下記一般式（Ｉ）
【０１６０】
【化３３】
0005875780.tif 000034
【０１６１】
（式中Ｒ１は水素原子あるいはメチル基を表す。）で示される基が反応性の点から好適で
ある。また、原料の入手の容易さからは、
【０１６２】
【化３４】
0005875780.tif 000035
【０１６３】
で示される基が特に好ましい。
【０１６４】
（α２）成分のＳｉＨ基と反応性を有する炭素−炭素二重結合としては、下記一般式（
ＩＩ）
【０１６５】
【化３５】
0005875780.tif 000036
【０１６６】
（式中Ｒ２は水素原子あるいはメチル基を表す。）で示される脂環式の基が、硬化物の耐
熱性が高いという点から好適である。また、原料の入手の容易さからは、
【０１６７】
【化３６】
0005875780.tif 000037
【０１６８】
で示される脂環式の基が特に好ましい。
【０１６９】
ＳｉＨ基と反応性を有する炭素−炭素二重結合は（α２）成分の骨格部分に直接結合し
ていてもよく、２価以上の置換基を介して共有結合していても良い。２価以上の置換基と
しては炭素数０〜１０の置換基であれば特に限定されないが、（Ｂ）成分が（Ａ）成分と
相溶性がよくなりやすいという点においては、構成元素としてＣ、Ｈ、Ｎ、Ｏ、Ｓ、およ
びハロゲンのみを含むものが好ましい。これらの置換基の例としては、
【０１７０】
【化３７】
0005875780.tif 000038
【０１７１】
【化３８】
0005875780.tif 000039
【０１７２】
が挙げられる。また、これらの２価以上の置換基の２つ以上が共有結合によりつながって
１つの２価以上の置換基を構成していてもよい。
【０１７３】
以上のような骨格部分に共有結合する基の例としては、ビニル基、アリル基、メタリル
基、アクリル基、メタクリル基、２−ヒドロキシ−３−（アリルオキシ）プロピル基、２
−アリルフェニル基、３−アリルフェニル基、４−アリルフェニル基、２−（アリルオキ
シ）フェニル基、３−（アリルオキシ）フェニル基、４−（アリルオキシ）フェニル基、
２−（アリルオキシ）エチル基、２、２−ビス（アリルオキシメチル）ブチル基、３−ア
リルオキシ−２、２−ビス（アリルオキシメチル）プロピル基、
【０１７４】
【化３９】
0005875780.tif 000040
【０１７５】
が挙げられる。
【０１７６】
（α２）成分の具体的な例としては、プロペン、１−ブテン、１−ペンテン、１−ヘキ
セン、１−ヘプテン、１−オクテン、１−ノネン、１−デセン、１−ドデセン、１−ウン
デセン、出光石油化学社製リニアレン、４，４−ジメチル−１−ペンテン、２−メチル−
１−ヘキセン、２，３，３−トリメチル−１−ブテン、２，４，４−トリメチル−１−ペ
ンテン等のような鎖状脂肪族炭化水素系化合物類、シクロヘキセン、メチルシクロヘキセ
ン、メチレンシクロヘキサン、ノルボルニレン、エチリデンシクロヘキサン、ビニルシク
ロヘキサン、カンフェン、カレン、αピネン、βピネン等のような環状脂肪族炭化水素系
化合物類、スチレン、αメチルスチレン、インデン、フェニルアセチレン、４−エチニル
トルエン、アリルベンゼン、４−フェニル−１−ブテン等のような芳香族炭化水素系化合
物、アルキルアリルエーテル、アリルフェニルエーテル等のアリルエーテル類、グリセリ
ンモノアリルエーテル、エチレングリコールモノアリルエーテル、４−ビニル−１，３−
ジオキソラン−２−オン等の脂肪族系化合物類、１，２−ジメトキシ−４−アリルベンゼ
ン、ｏ−アリルフェノール等の芳香族系化合物類、モノアリルジベンジルイソシアヌレー
ト、モノアリルジグリシジルイソシアヌレート等の置換イソシアヌレート類、ビニルトリ
メチルシラン、ビニルトリメトキシシラン、ビニルトリフェニルシラン等のシリコン化合
物等が挙げられる。さらに、片末端アリル化ポリエチレンオキサイド、片末端アリル化ポ
リプロピレンオキサイド等のポリエーテル系樹脂、片末端アリル化ポリイソブチレン等の
炭化水素系樹脂、片末端アリル化ポリブチルアクリレート、片末端アリル化ポリメチルメ
タクリレート等のアクリル系樹脂、等の片末端にビニル基を有するポリマーあるいはオリ
ゴマー類等も挙げることができる。
【０１７７】
（α２）成分の構造は線状でも枝分かれ状でもよく、分子量は特に制約はなく種々のも
のを用いることができる。分子量分布も特に制限ないが、混合物の粘度が低くなり成形性
が良好となりやすいという点においては、分子量分布が３以下であることが好ましく、２
以下であることがより好ましく、１．５以下であることがさらに好ましい。
【０１７８】
（α２）成分のガラス転位温度が存在する場合はこれについても特に限定はなく種々の
ものが用いられるが、得られる硬化物が強靭となりやすいという点においては、ガラス点
移転温度は１００℃以下であることが好ましく、５０℃以下であることがより好ましく、
０℃以下であることがさらに好ましい。好ましい樹脂の例としてはポリブチルアクリレー
ト樹脂等が挙げられる。逆に得られる硬化物の耐熱性が高くなるという点においては、ガ
ラス転位温度は１００℃以上であることが好ましく、１２０℃以上であることがより好ま
しく、１５０℃以上であることがさらに好ましく、１７０℃以上であることが最も好まし
い。ガラス転位温度は動的粘弾性測定においてｔａｎδが極大を示す温度として求めるこ
とができる。
【０１７９】
（α２）成分としては、得られる硬化物の耐熱性が高くなるという点においては、炭化
水素化合物であることが好ましい。この場合好ましい炭素数の下限は７であり、好ましい
炭素数の上限は１０である。
【０１８０】
（α２）成分としてはその他の反応性基を有していてもよい。この場合の反応性基とし
ては、エポキシ基、アミノ基、ラジカル重合性不飽和基、カルボキシル基、イソシアネー
ト基、ヒドロキシル基、アルコキシシリル基等が挙げられる。これらの官能基を有してい
る場合には得られる硬化性組成物の接着性が高くなりやすく、得られる硬化物の強度が高
くなりやすい。接着性がより高くなりうるという点からは、これらの官能基のうちエポキ
シ基が好ましい。また、得られる硬化物の耐熱性が高くなりやすいという点においては、
反応性基を平均して１分子中に１個以上有していることが好ましい。具体的にはモノアリ
ルジグリシジルイソシアヌレート、アリルグリシジルエーテル、アリロキシエチルメタク
リレート、アリロキシエチルアクリレート、ビニルトリメトキシシラン等が挙げられる。
【０１８１】
上記のような（α１）成分あるいは／および（α２）成分としては単一のものを用いて
もよいし、複数のものを組み合わせて用いてもよい。
【０１８２】
（（β）成分）
（β）成分は、１分子中に少なくとも２個のＳｉＨ基を有する化合物であり、鎖状及び
／又は環状のポリオルガノシロキサンもその例である。
【０１８３】
具体的には、例えば
【０１８４】
【化４０】
0005875780.tif 000041
【０１８５】
【化４１】
0005875780.tif 000042
【０１８６】
が挙げられる。
【０１８７】
ここで、（α）成分との相溶性が良くなりやすいという観点から、下記一般式（ＶＩ）
【０１８８】
【化４２】
0005875780.tif 000043
【０１８９】
（式中、Ｒ１は炭素数１〜６の有機基を表し、ｎは３〜１０の数を表す。）で表される、
１分子中に少なくとも３個のＳｉＨ基を有する環状ポリオルガノシロキサンが好ましい。
【０１９０】
一般式（ＶＩ）で表される化合物中の置換基Ｒ１は、Ｃ、Ｈ、Ｏから構成されるものであることが好ましく、炭化水素基であることがより好ましく、メチル基であることがさらに好ましい。
【０１９１】
入手容易性等から、１，３，５，７−テトラメチルシクロテトラシロキサンであること
が好ましい。
【０１９２】
（β）成分のその他の例として、ビスジメチルシリルベンゼンなどのＳｉＨ基を有する
化合物をあげることができる。
【０１９３】
上記したような各種（β）成分は単独もしくは２種以上のものを混合して用いることが
可能である。
【０１９４】
（（α）成分と（β）成分の反応）
次に、本発明の（Ｂ）成分として、（α）成分と（β）成分をヒドロシリル化反応して
得ることができる化合物を用いる場合の、（α）成分と（β）成分とのヒドロシリル化反
応に関して説明する。
【０１９５】
尚、（α）成分と（β）成分をヒドロシリル化反応すると、本発明の（Ｂ）成分を含む
複数の化合物の混合物が得られることがあるが、そこから（Ｂ）成分を分離することなく
混合物のままで用いて本発明の硬化性組成物を作成することもできる。
【０１９６】
（α）成分と（β）成分をヒドロシリル化反応させる場合の（α）成分と（β）成分の
混合比率は、特に限定されないが、得られる（Ｂ）成分と（Ａ）成分とのヒドロシリル化
による硬化物の強度を考えた場合、（Ｂ）成分のＳｉＨ基が多い方が好ましいため、一般
に混合する（α）成分中のＳｉＨ基との反応性を有する炭素−炭素二重結合の総数（Ｘ）
と、混合する（β）成分中のＳｉＨ基の総数（Ｙ）との比が、Ｙ／Ｘ≧２であることが好
ましく、Ｙ／Ｘ≧３であることがより好ましい。また（Ｂ）成分の（Ａ）成分との相溶性
がよくなりやすいという点からは、１０≧Ｙ／Ｘであることが好ましく、５≧Ｙ／Ｘであ
ることがより好ましい。
【０１９７】
（α）成分と（β）成分をヒドロシリル化反応させる場合には適当な触媒を用いてもよい。触媒としては、例えば次のようなものを用いることができる。白金の単体、アルミナ、シリカ、カーボンブラック等の担体に固体白金を担持させたもの、塩化白金酸、塩化白金酸とアルコール、アルデヒド、ケトン等との錯体、白金−オレフィン錯体（例えば、Ｐｔ（ＣＨ２＝ＣＨ２）２（ＰＰｈ３）２、Ｐｔ（ＣＨ２＝ＣＨ２）２Ｃｌ２）、白金−ビニルシロキサン錯体（例えば、Ｐｔ（ＶｉＭｅ２ＳｉＯＳｉＭｅ２Ｖｉ）ｎ、Ｐｔ［（ＭｅＶｉＳｉＯ）４］ｍ）、白金−ホスフィン錯体（例えば、Ｐｔ（ＰＰｈ３）４、Ｐｔ（ＰＢｕ３）４）、白金−ホスファイト錯体（例えば、Ｐｔ［Ｐ（ＯＰｈ）３］４、Ｐｔ［Ｐ（ＯＢｕ）３］４）（式中、Ｍｅはメチル基、Ｂｕはブチル基、Ｖｉはビニル基、Ｐｈはフェニル基を表し、ｎ、ｍは、整数を示す。）、ジカルボニルジクロロ白金、カールシュテト（Ｋａｒｓｔｅｄｔ）触媒、また、アシュビー（Ａｓｈｂｙ）の米国特許第３１５９６０１号及び３１５９６６２号明細書中に記載された白金−炭化水素複合体、ならびにラモロー（Ｌａｍｏｒｅａｕｘ）の米国特許第３２２０９７２号明細書中に記載された白金アルコラート触媒が挙げられる。更に、モディック（Ｍｏｄｉｃ）の米国特許第３５１６９４６号明細書中に記載された塩化白金−オレフィン複合体も本発明において有用である。
【０１９８】
また、白金化合物以外の触媒の例としては、ＲｈＣｌ（ＰＰｈ）３、ＲｈＣｌ３、ＲｈＡｌ２Ｏ３、ＲｕＣｌ３、ＩｒＣｌ３、ＦｅＣｌ３、ＡｌＣｌ３、ＰｄＣｌ２・２Ｈ２Ｏ、ＮｉＣｌ２、ＴｉＣｌ４、等が挙げられる。
【０１９９】
これらの中では、触媒活性の点から塩化白金酸、白金−オレフィン錯体、白金−ビニルシロキサン錯体等が好ましい。また、これらの触媒は単独で使用してもよく、２種以上併用してもよい。
【０２００】
触媒の添加量は特に限定されないが、十分な硬化性を有し、かつ硬化性組成物のコストを比較的低く抑えるため好ましい添加量の下限は、（β）成分のＳｉＨ基１モルに対して１０−８モル、より好ましくは１０−６モルであり、好ましい添加量の上限は（β）成分のＳｉＨ基１モルに対して１０−１モル、より好ましくは１０−２モルである。
【０２０１】
また、上記触媒には助触媒を併用することが可能であり、例としてトリフェニルホスフィン等のリン系化合物、ジメチルマレート等の１，２−ジエステル系化合物、２−ヒドロキシ−２−メチル−１−ブチン等のアセチレンアルコール系化合物、単体の硫黄等の硫黄系化合物、トリエチルアミン等のアミン系化合物等が挙げられる。助触媒の添加量は特に限定されないが、ヒドロシリル化触媒１モルに対しての好ましい添加量の下限は、１０−２モル、より好ましくは１０−１モルであり、好ましい添加量の上限は１０２モル、より好ましくは１０モルである。
【０２０２】
反応させる場合の（α）成分、（β）成分、触媒の混合の方法としては、各種方法をと
ることができるが、（α）成分に触媒を混合したものを、（β）成分に混合する方法が好
ましい。（α）成分、（β）成分の混合物に触媒を混合する方法だと反応の制御が困難で
ある。（β）成分と触媒を混合したものに（α）成分を混合する方法をとる場合は、触媒
の存在下（β）成分が混入している水分と反応性を有するため、変質することがある。
【０２０３】
反応温度としては種々設定できるが、この場合好ましい温度範囲の下限は３０℃、より
好ましくは５０℃であり、好ましい温度範囲の上限は２００℃、より好ましくは１５０℃
である。反応温度が低いと十分に反応させるための反応時間が長くなり、反応温度が高い
と実用的でない。反応は一定の温度で行ってもよいが、必要に応じて多段階あるいは連続
的に温度を変化させてもよい。
【０２０４】
反応時間、反応時の圧力も必要に応じ種々設定できる。
【０２０５】
ヒドロシリル化反応の際に溶媒を使用してもよい。使用できる溶剤はヒドロシリル化反
応を阻害しない限り特に限定されるものではなく、具体的に例示すれば、ベンゼン、トル
エン、ヘキサン、ヘプタン等の炭化水素系溶媒、テトラヒドロフラン、１，４−ジオキ
サン、１，３−ジオキソラン、ジエチルエーテル等のエーテル系溶媒、アセトン、メチル
エチルケトン等のケトン系溶媒、クロロホルム、塩化メチレン、１，２−ジクロロエタ
ン等のハロゲン系溶媒を好適に用いることができる。溶媒は２種類以上の混合溶媒として
用いることもできる。溶媒としては、トルエン、テトラヒドロフラン、１，３−ジオキソ
ラン、クロロホルムが好ましい。使用する溶媒量も適宜設定できる。
【０２０６】
その他、反応性を制御する目的等のために種々の添加剤を用いてもよい。
【０２０７】
（α）成分と（β）成分を反応させた後に、溶媒あるいは／および未反応の（α）成分
あるいは／および（β）成分を除去することもできる。これらの揮発分を除去することに
より、得られる（Ｂ）成分が揮発分を有さないため（Ａ）成分との硬化の場合に揮発分の
揮発によるボイド、クラックの問題が生じにくい。除去する方法としては例えば、減圧脱
揮の他、活性炭、ケイ酸アルミニウム、シリカゲル等による処理等が挙げられる。減圧脱
揮する場合には低温で処理することが好ましい。この場合の好ましい温度の上限は１００
℃であり、より好ましくは６０℃である。高温で処理すると増粘等の変質を伴いやすい。
【０２０８】
以上のような、（α）成分と（β）成分の反応物である（Ｂ）成分の例としては、ビス
フェノールＡジアリルエーテルと１，３，５，７−テトラメチルシクロテトラシロキサン
の反応物、ビニルシクロヘキセンと１，３，５，７−テトラメチルシクロテトラシロキサ
ンの反応物、ジビニルベンゼンと１，３，５，７−テトラメチルシクロテトラシロキサン
の反応物、ジシクロペンタジエンと１，３，５，７−テトラメチルシクロテトラシロキサ
ンの反応物、トリアリルイソシアヌレートと１，３，５，７−テトラメチルシクロテトラ
シロキサンの反応物、ジアリルモノグリシジルイソシアヌレートと１，３，５，７−テト
ラメチルシクロテトラシロキサンの反応物、アリルグリシジルエーテルと１，３，５，７
−テトラメチルシクロテトラシロキサンの反応物、αメチルスチレンと１，３，５，７−
テトラメチルシクロテトラシロキサンの反応物、モノアリルジグリシジルイソシアヌレー
トと１，３，５，７−テトラメチルシクロテトラシロキサンの反応物、ビニルノルボルネ
ンとビスジメチルシリルベンゼンとの反応物等を挙げることができる。
【０２０９】
（（Ａ）成分と（Ｂ）成分の混合）
（Ａ）成分と（Ｂ）成分の組合せについては（Ａ）成分の例として挙げたものおよびそ
れらの各種混合物／（Ｂ）成分の例として挙げたものおよびそれらの各種混合物、の各種
組み合わせを挙げることができる。
【０２１０】
（Ａ）成分と（Ｂ）成分の混合比率は、必要な強度を失わない限りは特に限定されない
が、（Ｂ）成分中のＳｉＨ基の数（Ｙ）の（Ａ）成分中の炭素−炭素二重結合の数（Ｘ）
に対する比において、好ましい範囲の下限はＹ／Ｘ≧０．３、より好ましくはＹ／Ｘ≧０
．５、さらに好ましくはＹ／Ｘ≧０．７であり、好ましい範囲の上限は３≧Ｙ／Ｘ、より
好ましくは２≧Ｙ／Ｘ、さらに好ましくは１．５≧Ｙ／Ｘである。好ましい範囲からはず
れた場合には十分な強度が得られなかったり、熱劣化しやすくなる場合がある。
【０２１１】
（（Ｃ）成分）
（Ｃ）成分はヒドロシリル化触媒である。
【０２１２】
ヒドロシリル化触媒としては、ヒドロシリル化反応の触媒活性があれば特に限定されないが、例えば、白金の単体、アルミナ、シリカ、カーボンブラック等の担体に固体白金を担持させたもの、塩化白金酸、塩化白金酸とアルコール、アルデヒド、ケトン等との錯体、白金−オレフィン錯体（例えば、Ｐｔ（ＣＨ２＝ＣＨ２）２（ＰＰｈ３）２、Ｐｔ（ＣＨ２＝ＣＨ２）２Ｃｌ２）、白金−ビニルシロキサン錯体（例えば、Ｐｔ（ＶｉＭｅ２ＳｉＯＳｉＭｅ２Ｖｉ）ｎ、Ｐｔ［（ＭｅＶｉＳｉＯ）４］ｍ）、白金−ホスフィン錯体（例えば、Ｐｔ（ＰＰｈ３）４、Ｐｔ（ＰＢｕ３）４）、白金−ホスファイト錯体（例えば、Ｐｔ［Ｐ（ＯＰｈ）３］４、Ｐｔ［Ｐ（ＯＢｕ）３］４）（式中、Ｍｅはメチル基、Ｂｕはブチル基、Ｖｉはビニル基、Ｐｈはフェニル基を表し、ｎ、ｍは、整数を示す。）、ジカルボニルジクロロ白金、カールシュテト（Ｋａｒｓｔｅｄｔ）触媒、また、アシュビー（Ａｓｈｂｙ）の米国特許第３１５９６０１号および３１５９６６２号明細書中に記載された白金−炭化水素複合体、ならびにラモロー（Ｌａｍｏｒｅａｕｘ）の米国特許第３２２０９７２号明細書中に記載された白金アルコラート触媒が挙げられる。さらに、モディック（Ｍｏｄｉｃ）の米国特許第３５１６９４６号明細書中に記載された塩化白金−オレフィン複合体も本発明において有用である。
【０２１３】
また、白金化合物以外の触媒の例としては、ＲｈＣｌ（ＰＰｈ）３、ＲｈＣｌ３、ＲｈＡｌ２Ｏ３、ＲｕＣｌ３、ＩｒＣｌ３、ＦｅＣｌ３、ＡｌＣｌ３、ＰｄＣｌ２・２Ｈ２Ｏ、ＮｉＣｌ２、ＴｉＣｌ４、等が挙げられる。
【０２１４】
これらの中では、触媒活性の点から塩化白金酸、白金−オレフィン錯体、白金−ビニルシロキサン錯体等が好ましい。また、これらの触媒は単独で使用してもよく、２種以上併用してもよい。
【０２１５】
触媒の添加量は特に限定されないが、十分な硬化性を有し、かつ硬化性組成物のコストを比較的低く抑えるため好ましい添加量の下限は、（Ｂ）成分のＳｉＨ基１モルに対して１０−８モル、より好ましくは１０−６モルであり、好ましい添加量の上限は（β）成分のＳｉＨ基１モルに対して１０−１モル、より好ましくは１０−２モルである。
【０２１６】
また、上記触媒には助触媒を併用することが可能であり、例としてトリフェニルホスフィン等のリン系化合物、ジメチルマレート等の１、２−ジエステル系化合物、２−ヒドロキシ−２−メチル−１−ブチン等のアセチレンアルコール系化合物、単体の硫黄等の硫黄系化合物、トリエチルアミン等のアミン系化合物等が挙げられる。助触媒の添加量は特に限定されないが、ヒドロシリル化触媒１モルに対しての好ましい添加量の下限は、１０−２モル、より好ましくは１０−１モルであり、好ましい添加量の上限は１０２モル、より好ましくは１０モルである。
【０２１７】
（（Ｄ）成分）
（Ｄ）成分は有機シロキサンにより表面処理された酸化チタンである。
【０２１８】
（Ｄ）成分の酸化チタンとしては種々のものを用いることができ、アナターゼ型であっ
てもルチル型であってもよいが、光触媒作用がなく組成物が安定になりやすいという点で
はルチル型であることが好ましい。
【０２１９】
（Ｄ）成分の酸化チタンの平均粒径としても種々のものが用いられるが、組成物の流動
性が高いという点では０．０５μｍ以上であることが好ましく、０．１μｍ以上であるこ
とがより好ましい。また、得られる硬化物の光線反射率がより高くなりやすいという点に
おいては、１．０μｍ以下のものが好ましく、０．２５μｍ以下のものがより好ましい。
平均粒径は、レーザー回折散乱式粒度分布計を用いて測定することができる。
【０２２０】
（Ｄ）成分の酸化チタンの製造方法としても硫酸法、塩素法などいずれの方法により製
造されたものも使用できる。
【０２２１】
（Ｄ）成分の酸化チタンの表面処理については少なくとも有機シロキサン処理で処理されている必要があるが、その場合の有機シロキサン処理剤としては種々のものが適用される。例えば、ポリジメチルシロキサン、ポリメチルフェニルシロキサン、ポリメチルハイドロジェンシロキサン、あるいはそれらの共重合体などのポリシロキサン類、ヘキサメチルシクロトリシロキサン、ヘプタメチルシクロテトラシロキサン、１，３，５，７−テトラメチルシクロテトラシロキサン、などのシクロシロキサン類、トリメチルクロロシラン、ジメチルジクロロシラン、メチルトリクロロシランなどのクロロシラン類、３−グリシドキシプロピルトリメトキシシラン、３−グリシドキシプロピルトリエトキシシラン、２−（３，４−エポキシシクロヘキシル）エチルトリメトキシシラン、２−（３，４−エポキシシクロヘキシル）エチルトリエトキシシラン等のエポキシ官能基を有するシラン類、３−メタクリロキシプロピルトリメトキシシラン、３−メタクリロキシプロピルトリエトキシシラン、３−アクリロキシプロピルトリメトキシシラン、３−アクリロキシプロピルトリエトキシシラン、メタクリロキシメチルトリメトキシシラン、メタクリロキシメチルトリエトキシシラン、アクリロキシメチルトリメトキシシラン、アクリロキシメチルトリエトキシシラン等のメタクリル基あるいはアクリル基を有するシラン類、ビニルトリクロロシラン、ビニルトリメトキシシラン、ビニルトリエトキシシラン、ビニルトリス（β−メトキシエトキシ）シラン、ビニルトリアセトキシシラン等のビニル基を有するシラン類、γ−メルカプトプロピルトリメトキシシラン、γ−メルカプトプロピルメチルジメトキシシラン等のメルカプトシラン類、γ−アミノプロピルトリエトキシシラン、γ−［ビス（β−ヒドロキシエチル）］アミノプロピルトリエトキシシラン、Ｎ−β−（アミノエチル）−γ−アミノプロピルトリメトキシシラン、γ−（β−アミノエチル）アミノプロピルジメトキシメチルシラン、Ｎ−（トリメトキシシリルプロピル）エチレンジアミン、Ｎ−（ジメトキシメチルシリルイソプロピル）エチレンジアミン、Ｎ−β−（Ｎ−ビニルベンジルアミノエチル）−γ−アミノプロピルトリメトキシシラン等のアミノ基を有するシラン類、イソシアネートプロピルトリメトキシシラン、イソシアネートプロピルトリエトキシシラン等のイソシアネート基を有するシラン類、メチルトリメトキシシラン、メチルトリエトキシシラン、ヘキシルトリメトキシシラン、ヘキシルトリエトキシシラン、オクチルトリメトキシシラン、オクチルトリエトキシシラン等のアルキル基を有するシラン類、γ−クロロプロピルトリメトキシシラン、γ−アニリノプロピルトリメトキシシラン等のその他のシラン類等の各種シラン類で例示されるシランカップリング剤や、ヘキサメチルジシロキサン、ヘキサメチルジシラザンなどを挙げることができる。これらの表面処理剤としては炭素−炭素二重結合を含まないものであることが好ましく、炭素−炭素二重結合を含むと耐熱性が低下しやすくなる。また、有機シロキサン以外の表面処理を併用することも可能であり、Ａｌ、Ｚｒ、Ｚｎ等で処理することもできる。
【０２２２】
表面処理の方法としても各種方法を適用することができ、湿式法、乾式法、液相法、気
相法等、種々の方法が例示できる。
【０２２３】
（Ｄ）成分の酸化チタンの量としても種々適用できるが、硬化性樹脂組成物全体に占め
る（Ｄ）成分の量が１０重量％以上であることが好ましく、１５重量％以上であることが
より好ましく、２０重量％以上であることがさらに好ましい
【０２２４】
（無機充填材）
本発明の硬化性樹脂組成物には無機充填材を使用してもよく、無機充填材を添加すると
強度や硬度を高くしたり、線膨張率を低減化したりするのに有効である。
【０２２５】
無機充填材としては各種のものが用いられるが、例えば、石英、ヒュームドシリカ、沈
降性シリカ、無水ケイ酸、溶融シリカ、結晶性シリカ、超微粉無定型シリカ等のシリカ系
無機充填材、アルミナ、ジルコン、有機シロキサンで表面処理されていない酸化チタン、
窒化ケイ素、窒化ホウ素、窒化アルミ、炭化ケイ素、ガラス繊維、アルミナ繊維、炭素繊
維、マイカ、黒鉛、カーボンブラック、グラファイト、ケイソウ土、白土、クレー、タル
ク、水酸化アルミニウム、炭酸カルシウム、炭酸マグネシウム、硫酸バリウム、チタン酸
カリウム、ケイ酸カルシウム、無機バルーン、銀粉等の無機充填材をはじめとして、エポ
キシ系等の従来の封止材の充填材として一般に使用あるいは／および提案されている無機
充填材等を挙げることができる。無機充填材としては、半導体素子へダメージを与え難い
という観点からは、低放射線性であることが好ましい。
【０２２６】
無機充填材は適宜表面処理してもよい。表面処理としては、アルキル化処理、トリメチ
ルシリル化処理、シリコーン処理、カップリング剤による処理等が挙げられる。
【０２２７】
この場合のカップリング剤の例としては、シランカップリング剤が挙げられる。シラン
カップリング剤としては、分子中に有機基と反応性のある官能基と加水分解性のケイ素基
を各々少なくとも１個有する化合物であれば特に限定されない。有機基と反応性のある基
としては、取扱い性の点からエポキシ基、メタクリル基、アクリル基、イソシアネート基
、イソシアヌレート基、ビニル基、カルバメート基から選ばれる少なくとも１個の官能基
が好ましく、硬化性及び接着性の点から、エポキシ基、メタクリル基、アクリル基が特に
好ましい。加水分解性のケイ素基としては取扱い性の点からアルコキシシリル基が好まし
く、反応性の点からメトキシシリル基、エトキシシリル基が特に好ましい。
【０２２８】
好ましいシランカップリング剤としては、上記したようなシラン類が例示できる。
【０２２９】
その他にも無機充填材を添加する方法が挙げられる。例えばアルコキシシラン、アシロ
キシシラン、ハロゲン化シラン等の加水分解性シランモノマーあるいはオリゴマーや、チ
タン、アルミニウム等の金属のアルコキシド、アシロキシド、ハロゲン化物等を、本発明
の組成物に添加して、組成物中あるいは組成物の部分反応物中で反応させ、組成物中で無
機充填材を生成させる方法も挙げることができる。
【０２３０】
以上のような無機充填材のうち硬化反応を阻害し難く、線膨張係数の低減化効果が大き
く、リードフレームとの接着性が高くなりやすいという観点からは、シリカ系無機充填材
が好ましい。さらに、成形性、電気特性等の物性バランスがよいという点において溶融シ
リカが好ましく、パッケージの熱伝導性が高くなり易く放熱性の高いパッケージ設計が可
能になるという点においては結晶性シリカが好ましい。より放熱性が高くなり易いという
点ではアルミナが好ましい。また、パッケージ樹脂の光の反射率が高く、得られる発光ダ
イオードの光取りだし効率が高くなりやすいという点においては、有機シロキサンで表面
処理されていない酸化チタンが好ましい。その他、補強効果が高くパッケージの強度が高
くなり易いという点においてはガラス繊維、チタン酸カリウム、ケイ酸カルシウムが好ま
しい。
【０２３１】
無機充填材の平均粒径や粒径分布としては、エポキシ系等の従来の封止材の充填材とし
て使用あるいは／および提案されているものをはじめ、特に限定なく各種のものが用いら
れるが、通常用いられる平均粒径の下限は０．１μｍ、流動性が良好になりやすいという
点から好ましくは０．５μｍであり、通常用いられる平均粒径の上限は１２０μｍ、流動
性が良好になりやすいという点から好ましくは６０μｍ、より好ましくは１５μｍである
。
【０２３２】
無機充填材の比表面積についても、エポキシ系等の従来の封止材の充填材として使用あ
るいは／および提案されているものをはじめ、各種設定できる。
【０２３３】
無機充填材の形状としては、破砕状、片状、球状、棒状等、各種のものが用いられる。
アスペクト比も種々のものが用いられる。得られる硬化物の強度が高くなりやすいという
点においてはアスペクト比が１０以上のものが好ましい。また、樹脂の等方性収縮の点か
らは繊維状よりは粉末状が好ましい。あるいは、高充填時にも成形時の流れ性がよくなり
易いという点においては球状のものが好ましい。
【０２３４】
これら無機充填材は単独で使用してもよく、２種以上併用してもよい。
【０２３５】
（（Ｄ）成分および無機充填材）
（Ｄ）成分および無機充填材の量は特に限定されないが、硬化性樹脂組成物全体に占め
る（Ｄ）成分および無機充填材の合計の量が８５重量％以上であることが好ましく、９０
重量％以上であることがより好ましい。（Ｄ）成分および無機充填材の量が少ないと、強
度や硬度を高くしたり、線膨張率を低減化するという効果が得られにくくなる。
【０２３６】
（Ｄ）成分あるいは／および無機充填材の混合の順序としては、各種方法をとることが
できるが、組成物の中間原料の貯蔵安定性が良好になりやすいという点においては、（Ａ
）成分に（Ｃ）成分および無機充填材を混合したものと、（Ｂ）成分を混合する方法が好
ましい。（Ｂ）成分に（Ｃ）成分あるいは／および無機充填材を混合したものに（Ａ）成
分を混合する方法をとる場合は、（Ｃ）成分存在下あるいは／および非存在下において（
Ｂ）成分が環境中の水分あるいは／および無機充填材との反応性を有するため、貯蔵中等
に変質することもある。また、反応成分である（Ａ）成分、（Ｂ）成分、（Ｃ）成分がよ
く混合され安定した成形物が得られやすいという点においては、（Ａ）成分、（Ｂ）成分
、（Ｃ）成分を混合したものに無機充填材を混合することが好ましい。
【０２３７】
（Ｄ）成分あるいは／および無機充填材を混合する手段としては、従来エポキシ樹脂等
に用いられあるいは／および提案されている種々の手段を用いることができる。例えば、
２本ロールあるいは３本ロール、遊星式撹拌脱泡装置、ホモジナイザー、ディゾルバー、
プラネタリーミキサー等の撹拌機、プラストミル等の溶融混練機等が挙げられる。これら
のうち、高充填であっても無機充填材の十分な分散性が得られやすいという点においては
、３本ロール、溶融混練機が好ましい。無機充填材の混合は、常温で行ってもよいし加熱
して行ってもよい。また、常圧下に行ってもよいし減圧状態で行ってもよい。高充填であ
っても無機充填材の十分な分散性が得られやすいという点においては、加熱状態で混合す
ることが好ましく、無機充填材表面の塗れ性を向上し十分な分散性が得られやすいという
点においては減圧状態で混合することが好ましい。
【０２３８】
（添加剤）
本発明の白色硬化性樹脂組成物には種々の添加剤を添加することができる。
【０２３９】
（硬化遅延剤）
本発明の硬化性樹脂組成物の保存安定性を改良する目的、あるいは製造過程でのヒドロ
シリル化反応の反応性を調整する目的で、硬化遅延剤を使用することができる。硬化遅延
剤としては、脂肪族不飽和結合を含有する化合物、有機リン化合物、有機イオウ化合物、
窒素含有化合物、スズ系化合物、有機過酸化物等が挙げられ、これらを併用してもかまわ
ない。
【０２４０】
脂肪族不飽和結合を含有する化合物としては、３−ヒドロキシ−３−メチル−１−ブチン、３−ヒドロキシ−３−フェニル−１−ブチン、１−エチニル−１−シクロヘキサノール等のプロパギルアルコール類、エン−イン化合物類、ジメチルマレート等のマレイン酸エステル類等が例示される。有機リン化合物としては、トリオルガノフォスフィン類、ジオルガノフォスフィン類、オルガノフォスフォン類、トリオルガノフォスファイト類等が例示される。有機イオウ化合物としては、オルガノメルカプタン類、ジオルガノスルフィド類、硫化水素、ベンゾチアゾール、チアゾール、ベンゾチアゾールジサルファイド等が例示される。窒素含有化合物としては、アンモニア、１〜３級アルキルアミン類、アリールアミン類、尿素、ヒドラジン等が例示される。スズ系化合物としては、ハロゲン化第一スズ２水和物、カルボン酸第一スズ等が例示される。有機過酸化物としては、ジ−ｔｅｒｔ−ブチルペルオキシド、ジクミルペルオキシド、ベンゾイルペルオキシド、過安息香酸ｔｅｒｔ−ブチル等が例示される。
【０２４１】
これらの硬化遅延剤のうち、遅延活性が良好で原料入手性がよいという観点からは、ベ
ンゾチアゾール、チアゾール、ジメチルマレート、３−ヒドロキシ−３−メチル−１−ブ
チン、１−エチニル−１−シクロヘキサノールが好ましい。
【０２４２】
硬化遅延剤の添加量は種々設定できるが、使用するヒドロシリル化触媒１ｍｏｌに対する好ましい添加量の下限は１０−１モル、より好ましくは１モルであり、好ましい添加量の上限は１０３モル、より好ましくは５０モルである。
【０２４３】
また、これらの硬化遅延剤は単独で使用してもよく、２種以上併用してもよい。
【０２４４】
（接着性改良剤）
本発明の組成物には、接着性改良剤を添加することもできる。接着性改良剤としては一
般に用いられている接着剤の他、例えば種々のカップリング剤、エポキシ化合物、フェノ
ール樹脂、クマロン−インデン樹脂、ロジンエステル樹脂、テルペン−フェノール樹脂、
α−メチルスチレン−ビニルトルエン共重合体、ポリエチルメチルスチレン、芳香族ポリ
イソシアネート等を挙げることができる。
【０２４５】
カップリング剤としては例えばシランカップリング剤、チタネート系カップリング剤等
が挙げられる。
【０２４６】
カップリング剤の例は、上記したものと同じである。
【０２４７】
カップリング剤の添加量としては種々設定できるが、［（Ａ）成分＋（Ｂ）成分］１０
０重量部に対しての好ましい添加量の下限は０．１重量部、より好ましくは０．５重量部
であり、好ましい添加量の上限は５０重量部、より好ましくは２５重量部である。添加量
が少ないと接着性改良効果が表れず、添加量が多いと硬化物物性に悪影響を及ぼす場合が
ある。
【０２４８】
エポキシ化合物としては、例えば、ノボラックフェノール型エポキシ樹脂、ビフェニル
型エポキシ樹脂、ジシクロペンタジエン型エポキシ樹脂、ビスフェノールＦジグリシジル
エーテル、ビスフェノールＡジグリシジルエーテル、２，２’−ビス（４−グリシジルオ
キシシクロヘキシル）プロパン、３，４−エポキシシクロヘキシルメチル−３，４−エポ
キシシクロヘキサンカーボキシレート、ビニルシクロヘキセンジオキサイド、２−（３，
４−エポキシシクロヘキシル）−５，５−スピロ−（３，４−エポキシシクロヘキサン）
−１，３−ジオキサン、ビス（３，４−エポキシシクロヘキシル）アジペート、１，２−
シクロプロパンジカルボン酸ビスグリシジルエステル、トリグリシジルイソシアヌレート
、モノアリルジグリシジルイソシアヌレート、ジアリルモノグリシジルイソシアヌレート
等を挙げることができる。
【０２４９】
エポキシ化合物の添加量としては種々設定できるが、［（Ａ）成分＋（Ｂ）成分］１０
０重量部に対しての好ましい添加量の下限は１重量部、より好ましくは３重量部であり、
好ましい添加量の上限は５０重量部、より好ましくは２５重量部である。添加量が少ない
と接着性改良効果が表れず、添加量が多いと硬化物物性に悪影響を及ぼす場合がある。
【０２５０】
また、これらのカップリング剤、シランカップリング剤、エポキシ化合物等は単独で使
用してもよく、２種以上併用してもよい。
【０２５１】
また、本発明においてはカップリング剤やエポキシ化合物の効果を高めるために、さら
にシラノール縮合触媒を用いることができ、接着性の向上および／あるいは安定化が可能
である。このようなシラノール縮合触媒としては特に限定されないが、ほう素系化合物あ
るいは／およびアルミニウム系化合物あるいは／およびチタン系化合物が好ましい。シラ
ノール縮合触媒となるアルミニウム系化合物としては、アルミニウムトリイソプロポキシ
ド、ｓｅｃ−ブトキシアルミニウムジイソフロポキシド、アルミニウムトリｓｅｃ−ブト
キシド等のアルミニウムアルコキシド類：、エチルアセトアセテートアルミニウムジイソ
プロポキシド、アルミニウムトリス（エチルアセトアセテート）、アルミキレートＭ（川
研ファインケミカル製、アルキルアセトアセテートアルミニウムジイソプロポキシド）、
アルミニウムトリス（アセチルアセトネート）、アルミニウムモノアセチルアセトネート
ビス（エチルアセトアセテート）等のアルミニウムキレート類等が例示でき、取扱い性の
点からアルミニウムキレート類がより好ましい。シラノール縮合触媒となるチタン系化合
物としては、テトライソプロポキシチタン、テトラブトキシチタン等のテトラアルコキシ
チタン類：チタンテトラアセチルアセトナート等のチタンキレート類：オキシ酢酸やエチ
レングリコール等の残基を有する一般的なチタネートカップリング剤が例示できる。
【０２５２】
シラノール縮合触媒となるほう素系化合物としては、ほう酸エステルが挙げられる。ほ
う酸エステルとしては下記一般式（ＶＩＩ）、（ＶＩＩＩ）で示されるものを好適に用い
ることが出来る。
【０２５３】
【化４３】
0005875780.tif 000044
【０２５４】
【化４４】
0005875780.tif 000045
【０２５５】
（式中Ｒ１は炭素数１〜４８の有機基を表す。）
【０２５６】
ほう酸エステルの具体例として、ほう酸トリ−２−エチルヘキシル、ほう酸ノルマルト
リオクタデシル、ほう酸トリノルマルオクチル、ほう酸トリフェニル、トリメチレンボレ
ート、トリス（トリメチルシリル）ボレート、ほう酸トリノルマルブチル、ほう酸トリ−
ｓｅｃ−ブチル、ほう酸トリ−ｔｅｒｔ−ブチル、ほう酸トリイソプロピル、ほう酸トリ
ノルマルプロピル、ほう酸トリアリル、ほう酸トリエチル、ほう酸トリメチル、ほう素メ
トキシエトキサイドを好適に用いることができる。
【０２５７】
これらほう酸エステルは１種類のみを用いてもよく、２種類以上を混合して用いても良
い。混合は事前に行なっても良く、また硬化物作成時に混合しても良い。
【０２５８】
これらほう酸エステルのうち、容易に入手でき工業的実用性が高いという点からは、ほ
う酸トリメチル、ほう酸トリエチル、ほう酸トリノルマルブチルが好ましく、なかでもほ
う酸トリメチルがより好ましい。
【０２５９】
硬化時の揮発性を抑制できるという点からは、ほう酸ノルマルトリオクタデシル、ほう
酸トリノルマルオクチル、ほう酸トリフェニル、トリメチレンボレート、トリス（トリメ
チルシリル）ボレート、ほう酸トリノルマルブチル、ほう酸トリ−ｓｅｃ−ブチル、ほう
酸トリ−ｔｅｒｔ−ブチル、ほう酸トリイソプロピル、ほう酸トリノルマルプロピル、ほ
う酸トリアリル、ほう素メトキシエトキサイドが好ましく、なかでもほう酸ノルマルトリ
オクタデシル、ほう酸トリ−ｔｅｒｔ−ブチル、ほう酸トリフェニル、ほう酸トリノルマ
ルブチルがより好ましい。
【０２６０】
揮発性の抑制、および作業性がよいという点からは、ほう酸トリノルマルブチル、ほう
酸トリイソプロピル、ほう酸トリノルマルプロピルが好ましく、なかでもほう酸トリノル
マルブチルがより好ましい。
【０２６１】
高温下での着色性が低いという点からは、ほう酸トリメチル、ほう酸トリエチルが好ま
しく、なかでもほう酸トリメチルがより好ましい。
【０２６２】
シラノール縮合触媒を用いる場合の使用量は種々設定できるが、カップリング剤あるい
は／およびエポキシ化合物エポキシ化合物１００重量部に対しての好ましい添加量の下限
は０．１重量部、より好ましくは１重量部であり、好ましい添加量の上限は５０重量部、
より好ましくは３０重量部である。添加量が少ないと接着性改良効果が表れず、添加量が
多いと硬化物物性に悪影響を及ぼす場合がある。
【０２６３】
また、これらのシラノール縮合触媒は単独で使用してもよく、２種以上併用してもよい
。
【０２６４】
また、本発明においては接着性改良効果をさらに高めるために、さらにシラノール源化
合物を用いることができ、接着性の向上および／あるいは安定化が可能である。このよう
なシラノール源としては、例えばトリフェニルシラノール、ジフェニルジヒドロキシシラ
ン等のシラノール化合物、ジフェニルジメトキシシラン、テトラメトキシシラン、メチル
トリメトキシシラン等のアルコキシシラン類等を挙げることができる。
【０２６５】
シラノール源化合物を用いる場合の使用量は種々設定できるが、カップリング剤あるい
は／およびエポキシ化合物エポキシ化合物１００重量部に対しての好ましい添加量の下限
は０．１重量部、より好ましくは１重量部であり、好ましい添加量の上限は５０重量部、
より好ましくは３０重量部である。添加量が少ないと接着性改良効果が表れず、添加量が
多いと硬化物物性に悪影響を及ぼす場合がある。
【０２６６】
また、これらのシラノール源化合物は単独で使用してもよく、２種以上併用してもよい
。
【０２６７】
本発明においてはカップリング剤やエポキシ化合物の効果を高めるために、カルボン酸
類あるいは／および酸無水物類を用いることができ、接着性の向上および／あるいは安定
化が可能である。このようなカルボン酸類、酸無水物類としては特に限定されないが、
【０２６８】
【化４５】
0005875780.tif 000046
【０２６９】
、２−エチルヘキサン酸、シクロヘキサンカルボン酸、シクロヘキサンジカルボン酸、メチルシクロヘキサンジカルボン酸、テトラヒドロフタル酸、メチルテトラヒドロフタル酸、メチルハイミック酸、ノルボルネンジカルボン酸、水素化メチルナジック酸、マレイン酸、アセチレンジカルボン酸、乳酸、リンゴ酸、クエン酸、酒石酸、安息香酸、ヒドロキシ安息香酸、桂皮酸、フタル酸、トリメリット酸、ピロメリット酸、ナフタレンカルボン酸、ナフタレンジカルボン酸、およびそれらの単独あるいは複合酸無水物が挙げられる。
【０２７０】
これらのカルボン酸類あるいは／および酸無水物類のうち、ヒドロシリル化反応性を有
し硬化物からの染み出しの可能性が少なく得られる硬化物の物性を損ない難いという点に
おいては、ＳｉＨ基と反応性を有する炭素−炭素二重結合を含有するものが好ましい。好
ましいカルボン酸類あるいは／および酸無水物類としては、例えば、
【０２７１】
【化４６】
0005875780.tif 000047
【０２７２】
、テトラヒドロフタル酸、メチルテトラヒドロフタル酸およびそれらの単独あるいは複合酸無水物等が挙げられる。
【０２７３】
カルボン酸類あるいは／および酸無水物類を用いる場合の使用量は種々設定できるが、
カップリング剤あるいは／およびエポキシ化合物エポキシ化合物１００重量部に対しての
好ましい添加量の下限は０．１重量部、より好ましくは１重量部であり、好ましい添加量
の上限は５０重量部、より好ましくは１０重量部である。添加量が少ないと接着性改良効
果が表れず、添加量が多いと硬化物物性に悪影響を及ぼす場合がある。
【０２７４】
また、これらのカルボン酸類あるいは／および酸無水物類は単独で使用してもよく、２
種以上併用してもよい。
【０２７５】
本発明の組成物には、上記のシラン化合物を使用することができる。シラン化合物は、
リードとの密着性向上に寄与し、パッケージとリードの界面からの水分の浸入の防止に効
果的である。これを例示すると、ジメチルジメトキシシラン、ジメチルジエトキシシラン
、ジフェニルジメトキシシラン、ジフェニルジエトキシシラン、メチルフェニルジメトキ
シシラン、メチルフェニルジエトキシシラン等が挙げられ、中でも特にジメチルジメトキ
シシランが好ましい。
【０２７６】
（熱硬化性樹脂の硬化物）
熱硬化樹脂は樹脂を硬化させたものを、粉砕して粒子状態で混合してもよい。熱硬化性
樹脂を分散させて用いる場合は、平均粒子径は種々設定できるが、好ましい平均粒子径の
下限は１０ｎｍであり、好ましい平均粒子径の上限は１０μｍである。粒子系の分布はあ
ってもよく、単一分散であっても複数のピーク粒径を持っていてもよいが、硬化性組成物
の粘度が低く成形性が良好となりやすいという観点からは粒子径の変動係数が１０％以下
であることが好ましい。
【０２７７】
（熱可塑性樹脂）
本発明の組成物には特性を改質する等の目的で、種々の熱可塑性樹脂を添加することも
可能である。熱可塑性樹脂としては種々のものを用いることができるが、例えば、メチル
メタクリレートの単独重合体あるいはメチルメタクリレートと他モノマーとのランダム、
ブロック、あるいはグラフト重合体等のポリメチルメタクリレート系樹脂（例えば日立化
成社製オプトレッツ等）、ブチルアクリレートの単独重合体あるいはブチルアクリレート
と他モノマーとのランダム、ブロック、あるいはグラフト重合体等のポリブチルアクリレ
ート系樹脂等に代表されるアクリル系樹脂、ビスフェノールＡ、３，３，５−トリメチル
シクロヘキシリデンビスフェノール等をモノマー構造として含有するポリカーボネート樹
脂等のポリカーボネート系樹脂（例えば帝人社製ＡＰＥＣ等）、ノルボルネン誘導体、ビ
ニルモノマー等を単独あるいは共重合した樹脂、ノルボルネン誘導体を開環メタセシス重
合させた樹脂、あるいはその水素添加物等のシクロオレフィン系樹脂（例えば、三井化学
社製ＡＰＥＬ、日本ゼオン社製ＺＥＯＮＯＲ、ＺＥＯＮＥＸ、ＪＳＲ社製ＡＲＴＯＮ等）
、エチレンとマレイミドの共重合体等のオレフィン−マレイミド系樹脂（例えば東ソー社
製ＴＩ−ＰＡＳ等）、ビスフェノールＡ、ビス（４−（２−ヒドロキシエトキシ）フェニ
ル）フルオレン等のビスフェノール類やジエチレングリコール等のジオール類とテレフタ
ル酸、イソフタル酸、等のフタル酸類や脂肪族ジカルボン酸類を重縮合させたポリエステ
ル等のポリエステル系樹脂（例えば鐘紡社製Ｏ−ＰＥＴ等）、ポリエーテルスルホン樹脂
、ポリアリレート樹脂、ポリビニルアセタール樹脂、ポリエチレン樹脂、ポリプロピレン
樹脂、ポリスチレン樹脂、ポリアミド樹脂、シリコーン樹脂、フッ素樹脂等の他、天然ゴ
ム、ＥＰＤＭといったゴム状樹脂が例示されるがこれに限定されるものではない。
【０２７８】
熱可塑性樹脂としては、分子中にＳｉＨ基と反応性を有する炭素−炭素二重結合あるい
は／およびＳｉＨ基を有していてもよい。得られる硬化物がより強靭となりやすいという
点においては、分子中にＳｉＨ基と反応性を有する炭素−炭素二重結合あるいは／および
ＳｉＨ基を平均して１分子中に１個以上有していることが好ましい。
【０２７９】
熱可塑性樹脂としてはその他の架橋性基を有していてもよい。この場合の架橋性基とし
ては、エポキシ基、アミノ基、ラジカル重合性不飽和基、カルボキシル基、イソシアネー
ト基、ヒドロキシル基、アルコキシシリル基等が挙げられる。得られる硬化物の耐熱性が
高くなりやすいという点においては、架橋性基を平均して１分子中に１個以上有している
ことが好ましい。
【０２８０】
熱可塑製樹脂の分子量としては、特に限定はないが、（Ａ）成分や（Ｂ）成分との相溶
性が良好となりやすいという点においては、数平均分子量が１００００以下であることが
好ましく、５０００以下であることがより好ましい。逆に、得られる硬化物が強靭となり
やすいという点においては、数平均分子量が１００００以上であることが好ましく、１０
００００以上であることがより好ましい。分子量分布についても特に限定はないが、混合
物の粘度が低くなり成形性が良好となりやすいという点においては、分子量分布が３以下
であることが好ましく、２以下であることがより好ましく、１．５以下であることがさら
に好ましい。
【０２８１】
熱可塑性樹脂の配合量としては特に限定はないが、好ましい使用量の下限は硬化性組成
物全体の５重量％、より好ましくは１０重量％であり、好ましい使用量の上限は硬化性組
成物中の５０重量％、より好ましくは３０重量％である。添加量が少ないと得られる硬化
物が脆くなりやすいし、多いと耐熱性（高温での弾性率）が低くなりやすい。
【０２８２】
熱可塑性樹脂としては単一のものを用いてもよいし、複数のものを組み合わせて用いて
もよい。
【０２８３】
熱可塑性樹脂は（Ａ）成分あるいは／および（Ｂ）成分に溶かして均一な状態として混
合してもよいし、粉砕して粒子状態で混合してもよいし、溶媒に溶かして混合する等して
分散状態としてもよい。得られる硬化物がより透明になりやすいという点においては、（
Ａ）成分あるいは／および（Ｂ）成分に溶かして均一な状態として混合することが好まし
い。この場合も、熱可塑性樹脂を（Ａ）成分あるいは／および（Ｂ）成分に直接溶解させ
てもよいし、溶媒等を用いて均一に混合してもよいし、その後溶媒を除いて均一な分散状
態あるいは／および混合状態としてもよい。
【０２８４】
熱可塑性樹脂を分散させて用いる場合は、平均粒子径は種々設定できるが、好ましい平
均粒子径の下限は１０ｎｍであり、好ましい平均粒子径の上限は１０μｍである。粒子系
の分布はあってもよく、単一分散であっても複数のピーク粒径を持っていてもよいが、硬
化性組成物の粘度が低く成形性が良好となりやすいという観点からは粒子径の変動係数が
１０％以下であることが好ましい。
【０２８５】
（老化防止剤）
本発明の組成物には老化防止剤を添加してもよい。老化防止剤としては、ヒンダートフ
ェノール系等一般に用いられている老化防止剤の他、クエン酸やリン酸、硫黄系老化防止
剤等が挙げられる。
【０２８６】
ヒンダートフェノール系老化防止剤としては、チバスペシャリティーケミカルズ社から
入手できるイルガノックス１０１０をはじめとして、各種のものが用いられる。
【０２８７】
硫黄系老化防止剤としては、メルカプタン類、メルカプタンの塩類、スルフィドカルボ
ン酸エステル類や、ヒンダードフェノール系スルフィド類を含むスルフィド類、ポリスル
フィド類、ジチオカルボン酸塩類、チオウレア類、チオホスフェイト類、スルホニウム化
合物、チオアルデヒド類、チオケトン類、メルカプタール類、メルカプトール類、モノチ
オ酸類、ポリチオ酸類、チオアミド類、スルホキシド類等が挙げられる。
【０２８８】
また、これらの老化防止剤は単独で使用してもよく、２種以上併用してもよい。
【０２８９】
（ラジカル禁止剤）
本発明の組成物にはラジカル禁止剤を添加してもよい。ラジカル禁止剤としては、例えば、２，６−ジ−ｔｅｒｔ−ブチル−３−メチルフェノール（ＢＨＴ）、２，２’−メチレン−ビス（４−メチル−６−ｔｅｒｔ−ブチルフェノール）、テトラキス（メチレン−３（３，５−ジ−ｔｅｒｔ−ブチル−４−ヒドロキシフェニル）プロピオネート）メタン等のフェノール系ラジカル禁止剤や、フェニル−β−ナフチルアミン、α−ナフチルアミン、Ｎ，Ｎ’−第二ブチル−ｐ−フェニレンジアミン、フェノチアジン、Ｎ，Ｎ’−ジフェニル−ｐ−フェニレンジアミン等のアミン系ラジカル禁止剤等が挙げられる。
【０２９０】
また、これらのラジカル禁止剤は単独で使用してもよく、２種以上併用してもよい。
【０２９１】
（紫外線吸収剤）
本発明の組成物には紫外線吸収剤を添加してもよい。紫外線吸収剤としては、例えば２（２’−ヒドロキシ−３’，５’−ジ−ｔｅｒｔ−ブチルフェニル）ベンゾトリアゾール、ビス（２，２，６，６−テトラメチル−４−ピペリジン）セバケート等が挙げられる。
【０２９２】
また、これらの紫外線吸収剤は単独で使用してもよく、２種以上併用してもよい。
【０２９３】
（溶剤）
本発明の組成物は溶剤に溶解して用いることも可能である。使用できる溶剤は特に限定されるものではなく、具体的に例示すれば、ベンゼン、トルエン、ヘキサン、ヘプタン等の炭化水素系溶媒、テトラヒドロフラン、１，４−ジオキサン、１，３−ジオキソラン、ジエチルエーテル等のエーテル系溶媒、アセトン、メチルエチルケトン、メチルイソブチルケトン等のケトン系溶媒、クロロホルム、塩化メチレン、１，２−ジクロロエタン等のハロゲン系溶媒を好適に用いることができる。
【０２９４】
溶媒としては、トルエン、テトラヒドロフラン、１，３−ジオキソラン、クロロホルム
が好ましい。
【０２９５】
使用する溶媒量は適宜設定できるが、用いる硬化性組成物１ｇに対しての好ましい使用
量の下限は０．１ｍＬであり、好ましい使用量の上限は１０ｍＬである。使用量が少ない
と、低粘度化等の溶媒を用いることの効果が得られにくく、また、使用量が多いと、材料
に溶剤が残留して熱クラック等の問題となり易く、またコスト的にも不利になり工業的利
用価値が低下する。
【０２９６】
これらの、溶媒は単独で使用してもよく、２種類以上の混合溶媒として用いることもで
きる。
【０２９７】
（発光ダイオードのための添加剤）
さらに、本発明の組成物には必要に応じて、種々の発光ダイオード特性改善のための添
加剤を添加してもよい。添加剤としては例えば、発光素子からの光を吸収してより長波長
の蛍光を出す、セリウムで付活されたイットリウム・アルミニウム・ガーネット系蛍光体
等の蛍光体や、特定の波長を吸収するブルーイング剤等の着色剤、光を拡散させるための
酸化チタン、酸化アルミニウム、メラミン樹脂、ＣＴＵグアナミン樹脂、ベンゾグアナミ
ン樹脂等のような拡散材、アルミノシリケート等の金属酸化物、窒化アルミニウム、窒化
ボロン等の金属窒化物等の熱伝導性充填材等を挙げることができる。
【０２９８】
発光ダイオード特性改善のための添加剤は均一に含有させても良いし、含有量に傾斜を
付けて含有させてもよい。
【０２９９】
（離型剤）
本発明の組成物には成形時の離型性を改良するために種々の離型剤を添加してもよい。
【０３００】
離型剤としては、従来使用されている各種のものが用いられる。例えば、金属石鹸、ワ
ックス類等が挙げられる。ここでいう金属石鹸とは、一般に長鎖脂肪酸と金属イオンが結
合したものであり、脂肪酸に基づく無極性あるいは低極性の部分と、金属との結合部分に
基づく極性の部分を一分子中に合わせて持っていれば使用できる。長鎖脂肪酸としては、
例えば炭素数１〜１８の飽和脂肪酸、炭素数３〜１８の不飽和脂肪酸、脂肪族ジカルボン
酸などが挙げられる。これらの中では、入手性が容易であり工業的実現性が高いという点
からは炭素数１〜１８の飽和脂肪酸が好ましく、さらに、離型性の効果が高いという点か
らは炭素数６〜１８の飽和脂肪酸がより好ましい。金属イオンとしては、アルカリ金属、
アルカリ土類金属の他に亜鉛、コバルト、アルミニウム、ストロンチウム等が挙げられる
。金属石鹸をより具体的に例示すれば、ステアリン酸リチウム、１２−ヒドロキシステア
リン酸リチウム、ラウリン酸リチウム、オレイン酸リチウム、２−エチルヘキサン酸リチ
ウム、ステアリン酸ナトリウム、１２−ヒドロキシステアリン酸ナトリウム、ラウリン酸
ナトリウム、オレイン酸ナトリウム、２−エチルヘキサン酸ナトリウム、ステアリン酸カ
リウム、１２−ヒドロキシステアリン酸カリウム、ラウリン酸カリウム、オレイン酸カリ
ウム、２−エチルヘキサン酸カリウム、ステアリン酸マグネシウム、１２−ヒドロキシス
テアリン酸マグネシウム、ラウリン酸マグネシウム、オレイン酸マグネシウム、２−エチ
ルヘキサン酸マグネシウム、ステアリン酸カルシウム、１２−ヒドロキシステアリン酸カ
ルシウム、ラウリン酸カルシウム、オレイン酸カルシウム、２−エチルヘキサン酸カルシ
ウム、ステアリン酸バリウム、１２−ヒドロキシステアリン酸バリウム、ラウリン酸バリ
ウム、ステアリン酸亜鉛、１２−ヒドロキシステアリン酸亜鉛、ラウリン酸亜鉛、オレイ
ン酸亜鉛、２−エチルヘキサン酸亜鉛、ステアリン酸鉛、１２−ヒドロキシステアリン酸
鉛、ステアリン酸コバルト、ステアリン酸アルミニウム、オレイン酸マンガン、リシノー
ル酸バリウム、などが例示される。これらの金属石鹸の中では、入手性が容易であり、安
全性が高く工業的実現性が高いという点からステアリン酸金属塩類が好ましく、特に経済
性の点から、ステアリン酸カルシウム、ステアリン酸マグネシウム、ステアリン酸亜鉛か
らなる群から選択される１つ以上のものが最も好ましい。
【０３０１】
この金属石鹸の添加量としては特に制限はないが、好ましい量の下限は組成物全体１０
０重量部に対して０．０２５、より好ましくは０．０５重量部であり、好ましい量の上限
は組成物全体１００重量部に対して５重量部、より好ましくは４重量部である。添加量多
すぎる場合は硬化物の物性の低下をきたし、少なすぎると金型離型性が得られないことが
ある。
【０３０２】
ワックス類としては、天然ワックス、合成ワックス、酸化または非酸化のポリオレフィ
ン、ポリエチレンワックス等が例示できる。
【０３０３】
尚、離型剤を添加しなくても十分な離型性が得られる場合には離型剤は用いない方がよ
い。
【０３０４】
（その他添加剤）
本発明の組成物には、その他、着色剤、難燃剤、難燃助剤、界面活性剤、消泡剤、乳化
剤、レベリング剤、はじき防止剤、アンチモン−ビスマス等のイオントラップ剤、チクソ
性付与剤、粘着性付与剤、保存安定改良剤、オゾン劣化防止剤、光安定剤、増粘剤、可塑
剤、反応性希釈剤、酸化防止剤、熱安定化剤、導電性付与剤、帯電防止剤、放射線遮断剤
、核剤、リン系過酸化物分解剤、滑剤、顔料、金属不活性化剤、熱伝導性付与剤、物性調
整剤等を本発明の目的および効果を損なわない範囲において添加することができる。
【０３０５】
（Ｂステージ化）
本発明の組成物は、各成分および添加剤等の配合物をそのまま用いてもよいし、加熱等
により部分的に反応（Ｂステージ化）させてから使用してもよい。Ｂステージ化すること
により粘度調整が可能であり、トランスファー成形性を調整することもできる。また、硬
化収縮をより抑制する効果もある。
【０３０６】
（組成物性状）
本発明の組成物としては上記したように各種組み合わせのものが使用できるが、トラン
スファー成形などによる成形性が良好であるという点においては、組成物としては１５０
℃以下の温度で流動性を有するものが好ましい。
【０３０７】
組成物の硬化性については、任意に設定できるが、成形サイクルが短くできるという点
においては１２０℃におけるゲル化時間が１２０秒以内であることが好ましく、６０秒以
内であることがより好ましい。また、１５０℃におけるゲル化時間が６０秒以内であるこ
とが好ましく、３０秒以内であることがより好ましい。また、１００℃におけるゲル化時
間が１８０秒以内であることが好ましく、１２０秒以内であることがより好ましい。
【０３０８】
この場合のゲル化時間は、以下のようにして調べられる。設定温度に調整したホットプ
レート上に厚み５０μｍのアルミ箔を置き、その上に組成物１００ｍｇを置いてゲル化す
るまでの時間を測定してゲル化時間とする。
【０３０９】
組成物が使用される製造工程において、組成物中へのボイドの発生および組成物からの
アウトガスによる工程上の問題が生じ難いという観点においては、硬化中の重量減少が５
重量％以下であることが好ましく、３重量％以下であることがより好ましく、１％以下で
あることがさらに好ましい。
【０３１０】
硬化中の重量減少は以下のように調べられる。熱重量分析装置を用いて封止剤１０ｍｇ
を室温から１５０℃まで１０℃／分の昇温速度で昇温して、減少した重量の初期重量の割
合として求めることができる。
【０３１１】
また、電子材料等として用いた場合にシリコーン汚染の問題を起こし難いという点にお
いては、この場合の揮発成分中のＳｉ原子の含有量が１％以下であることが好ましい。
【０３１２】
（硬化物性状）
本発明の白色硬化性樹脂組成物を成形硬化すれば白色の成形体得ることができるが、硬
化して得た白色成形体としては、表面の波長４７０ｎｍの光線反射率が９０％以上である
ことが好ましく、９５％以上であることがより好ましく、９７％以上であることがさらに
好ましく、９９％以上であることが特に好ましい。表面の光線反射率は以下のように測定
することができる。ＰＥＴフィルムを離型フィルムとして用い、所定の温度条件でプレス
成形にてボイドのない０．５ｍｍ厚の成形体を作成する。得られた成形体に必要に応じて
所定の後硬化を実施する。得られた成形体について積分球を設置した分光光度計を用いて
４７０ｎｍの全反射を測定することにより求めることができる。
【０３１３】
耐熱性が良好であるという観点からは、組成物を硬化させて得られる硬化物のＴｇが１
００℃以上となるものが好ましく、１５０℃以上となるものがより好ましい。
【０３１４】
この場合、Ｔｇは以下のようにして調べられる。３ｍｍｘ５ｍｍｘ３０ｍｍの角柱状試
験片を用いて引張りモード、測定周波数１０Ｈｚ、歪０．１％、静／動力比１．５、昇温
速度５℃／分の条件にて測定した動的粘弾性測定（アイティー計測制御社製ＤＶＡ−２０
０使用）のｔａｎδのピーク温度をＴｇとする。
【０３１５】
また、リードフレーム等にイオンマイグレーション等の問題が生じ難く信頼性が高くな
るという点においては、硬化物からの抽出イオン含有量が１０ｐｐｍ未満であることが好
ましく、５ｐｐｍ未満であることがより好ましく、１ｐｐｍ未満であることがさらに好ま
しい。
【０３１６】
この場合、抽出イオン含有量は以下のようにして調べられる。裁断した硬化物１ｇを超
純水５０ｍｌとともにテフロン製容器（テフロンは登録商標）に入れて密閉し、１２１℃
、２気圧、２０時間の条件で処理する。得られた抽出液をＩＣＰ質量分析法（横河アナリ
ティカルシステムズ社製ＨＰ−４５００使用）によって分析し、得られたＮａおよびＫの
含有量の値を、用いた硬化物中の濃度に換算して求める。一方同じ抽出液をイオンクロマ
ト法（ダイオネクス社製ＤＸ−５００使用、カラム：ＡＳ１２−ＳＣ）によって分析し、
得られたＣｌおよびＢｒの含有量の値を、用いた硬化物中の濃度に換算して求める。以上
のように得られたＮａ、Ｋ、Ｃｌ、Ｂｒの硬化物中の含有量を合計して抽出イオン含有量
とする。
【０３１７】
硬化物の線膨張係数としては、特に制約はないが、リードフレーム等の金属やセラミッ
ク等との接着性が良好になりやすいという点においては、線膨張係数は１００℃において
５０ｐｐｍ以下であることが好ましく、３０ｐｐｍ以下であることがより好ましい。また
、封止樹脂等の有機材料との接着性が良好になりやすいという点においては、線膨張係数
は１００℃において７０ｐｐｍ以上であることが好ましく、１００ｐｐｍ以上であること
がより好ましい。また、硬化時、硬化後、熱試験時にパッケージと封止剤との間に応力が
発生しにくく信頼性が高くなりやすいという点においては、封止剤と近い線膨張係数およ
び線膨張係数の温度依存性を有することが好ましい。
【０３１８】
（発光ダイオードのパッケージ）
本発明で言う発光ダイオードのパッケージとは、発光ダイオード素子から出た光が照射
されるように設計されたものであり、さらに好ましくは発光ダイオード素子から出た光を
反射させて外部に取出すように設計されたものである。その形状等には特に制約はない。
例えば、発光ダイオード素子を搭載するための凹部を有する形状のものでもよいし、単に
平板状のものであってもよい。本発明の発光ダイオードのパッケージの表面は平滑であっ
てもよいし、エンボス等のような平滑でない表面を有していてもよい。
【０３１９】
形状についても特定されないが、半導体のパッケージが実質的に金属の片面に樹脂が成
形されている形状を有する場合（ＭＡＰタイプ）において特に本発明の効果が得られやす
い。
【０３２０】
（成形方法）
本発明で言う半導体パッケージの成形方法としては各種の方法が用いられる。例えば、
射出成形、トランスファー成形、ＲＩＭ成形、キャスティング成形、プレス成形等、熱可
塑性樹脂やエポキシ樹脂等の熱硬化性樹脂に一般に用いられる各種成形方法が用いられる
。これらの内、成形サイクルが短く成形性が良好であるという点においてはトランスファ
ー成形が好ましい。成形条件も任意に設定可能であり、例えば成形温度についても任意で
あるが、硬化が速く成形サイクルが短く成形性が良好になりやすいという点においては１
００℃以上、より好ましくは１２０℃以上、さらに好ましくは１５０℃以上の温度が好ま
しい。上記のような各種方法によって成形した後、必要に応じて後硬化（アフターキュア
）することも任意である。後硬化した方が耐熱性が高くなり易い。
【０３２１】
（発光ダイオード素子）
本発明で言う発光ダイオードの各種の発光ダイオード素子としても、特に限定なく従来
公知の発光ダイオードに用いられる発光ダイオード素子を用いることができる。
【０３２２】
発光ダイオード素子のサイズ、個数についても特に限定なく用いることができる。
【０３２３】
発光ダイオード素子の発光出力としては特に限定なく任意のものを用いることができる
が、２０ｍＡにおいて１ｍＷ以上の発光素子を用いた場合に本発明の効果が顕著であり、
２０ｍＡにおいて４ｍＷ以上の発光素子を用いた場合により本発明の効果が顕著であり、
２０ｍＡにおいて５ｍＷ以上の発光素子を用いた場合にさらに本発明の効果が顕著である
。
【０３２４】
発光ダイオード素子の発光波長は紫外域から赤外域まで種々のものを用いることができ
るが、主発光ピーク波長が５５０ｎｍ以下のものを用いた場合に特に本発明の効果が顕著
である。
【０３２５】
用いる発光ダイオード素子は一種類で単色発光させても良いし、複数用いて単色或いは
多色発光させても良い。
【０３２６】
（リード）
本発明の半導体に用いられるリード端子としては、ボンディングワイヤー等の電気接続部材との密着性、電気伝導性等が良好なものが好ましく、リード端子の電気抵抗としては、３００μΩ−ｃｍ以下が好ましく、より好ましくは３μΩ−ｃｍ以下である。これらのリード端子材料としては、例えば、鉄、銅、鉄入り銅、錫入り銅や、これらに金、銀、ニッケル、パラジウム等をメッキしたもの等が挙げられる。これらのリード端子は良好な光の広がりを得るために適宜光沢度を調整してもよい。
【０３２７】
（封止剤）
本発明の半導体の封止剤としては各種のものを用いることができ、例えば従来用いられ
るエポキシ樹脂、シリコーン樹脂、アクリル樹脂、ユリア樹脂、イミド樹脂等の封止樹脂
を用いることができる。また、特開２００２−８０７３３、特開２００２−８８２４４で
提案されているような、ＳｉＨ基と反応性を有する炭素−炭素二重結合を１分子中に少な
くとも２個有する脂肪族系有機化合物、１分子中に少なくとも２個のＳｉＨ基を有する化
合物、およびヒドロシリル化触媒を含有する硬化性組成物からなる封止剤を用いてもよく
、この封止剤を用いる方が、パッケージ樹脂との接着性が高いという点、および透明性が
高く本発明のパッケージの耐光性が高いという効果が顕著であるという点において、好ま
しい。
【０３２８】
一方、樹脂封止を用いず、ガラス等でカバーしてハーメチック封止により封止すること
も可能である。
【０３２９】
また発光ダイオードや受光素子の場合などにおいてはさらにレンズを適用することも可
能であり、封止剤をレンズ形状に成形してレンズ機能を持たせることも可能である。
【０３３０】
（発光ダイオードの用途）
本発明の半導体は従来公知の各種の用途に用いることができる。具体的には、ロジック
、メモリーなどのＬＳＩ、各種センサー、受発光デバイスなどをあげることができる。ま
た、半導体が発光ダイオードの場合も従来公知の各種の用途に用いることができる。具体
的には、例えば液晶表示装置等のバックライト、照明、センサー光源、車両用計器光源、
信号灯、表示灯、表示装置、面状発光体の光源、ディスプレイ、装飾、各種ライト等を挙
げることができる。
【実施例】
【０３３１】
以下に、本発明の実施例および比較例を示すが、本発明は以下によって限定されるもの
ではない。
（酸化チタン）
【０３３２】
【表１】
0005875780.tif 000048
【０３３３】
（合成例１）
５Ｌの四つ口フラスコに、攪拌装置、滴下漏斗、冷却管をセットした。このフラスコに
トルエン１８００ｇ、１，３，５，７−テトラメチルシクロテトラシロキサン１４４０ｇ
を入れ、１２０℃のオイルバス中で加熱、攪拌した。トリアリルイソシアヌレート２００
ｇ、トルエン２００ｇ及び白金ビニルシロキサン錯体のキシレン溶液（白金として３ｗｔ
％含有）１．４４ｍｌの混合液を５０分かけて滴下した。得られた溶液をそのまま６時間
加温、攪拌した後、未反応の１，３，５，７−テトラメチルシクロテトラシロキサン及び
トルエンを減圧留去した。１Ｈ−ＮＭＲの測定によりこのものは１，３，５，７−テトラ
メチルシクロテトラシロキサンのＳｉＨ基の一部がトリアリルイソシアヌレートと反応し
た以下の構造を有するものであることがわかった。
【０３３４】
【化４７】
0005875780.tif 000049
【０３３５】
（合成例２）
２Ｌオートクレーブにトルエン７２０ｇ、１，３，５，７−テトラメチルシクロテトラ
シロキサン２４０ｇを入れ、気相部を窒素で置換した後、ジャケット温５０℃で加熱、攪
拌した。アリルグリシジルエーテル１７１ｇ、トルエン１７１ｇ及び白金ビニルシロキサ
ン錯体のキシレン溶液（白金として３ｗｔ％含有）０．０４９ｇの混合液を９０分かけて
滴下した。滴下終了後にジャケット温を６０℃に上げて４０分反応、１Ｈ−ＮＭＲでアリ
ル基の反応率が９５％以上であることを確認した。トリアリルイソシアヌレート１７ｇ、
トルエン１７ｇの混合液を滴下した後、ジャケット温を１０５℃に上げて、トリアリルイ
ソシアヌレート６６ｇ、トルエン６６ｇ及び白金ビニルシロキサン錯体のキシレン溶液（
白金として３ｗｔ％含有）０．０３３ｇの混合液を３０分かけて滴下した。滴下終了から
４時間後に１Ｈ−ＮＭＲでアリル基の反応率が９５％以上であることを確認し、冷却によ
り反応を終了した。１，３，５，７−テトラメチルシクロテトラシロキサンの未反応率は
０．８％だった。未反応の１，３，５，７−テトラメチルシクロテトラシロキサンとトル
エンとアリルグリシジルエーテルの副生物（アリルグリシジルエーテルのビニル基の内転
移物（シス体およびトランス体））が合計５，０００ｐｐｍ以下となるまで減圧留去し、
無色透明の液体を得た。１Ｈ−ＮＭＲの測定によりこのものは１，３，５，７−テトラメ
チルシクロテトラシロキサンのＳｉＨ基の一部がアリルグリシジルエーテル及びトリアリ
ルイソシアヌレートと反応したものであり平均的に以下の構造を有するものであることが
わかった。
【０３３６】
【化４８】
0005875780.tif 000050
【０３３７】
（ａ＋ｂ＝３、ｃ＋ｄ＝３、ｅ＋ｆ＝３、ａ＋ｃ＋ｅ＝３．５、ｂ＋ｄ＋ｆ＝５．５）
（配合例１、２）
表２の内容に従って各成分を配合して組成物ＡおよびＢを調製した。
【０３３８】
【表２】
0005875780.tif 000051
【０３３９】
（実施例１、２および比較例１、２、３）
表３の内容に従って各成分を混合して本発明の白色硬化性樹脂組成物とした。
【０３４０】
（測定例１）
ＰＥＴフィルムを離型フィルムとし、内寸法が８０ｍｍｘ５０ｍｍであり厚み０．５ｍ
ｍのステンレス鋼（ＳＵＳ３０４）製の長方形型枠を用いて、１５０℃／５分の条件でプ
レス成形した。作成した長方形板状のプレス成形体をオーブン中で１５０℃／１時間、１
８０℃／０．５時間の条件で後硬化させた。得られた成形体について積分球を設置した分
光光度計（日本分光（株）製、紫外可視分光光度計Ｖ−５６０）を用いて４７０ｎｍの全
反射を測定した。また、この成形体を１８０℃の熱風循環オーブンで４時間加熱処理した
後、上記と同様にして４７０ｎｍの全反射を測定した。以上の結果を表３に示した。
【０３４１】
【表３】
0005875780.tif 000052
【０３４２】
表に示されるとおり、実施例１と比較例１及び３、実施例２と比較例２とを比較するこ
とにより、本発明の硬化性組成物を用いれば、光線反射率が高く、かつ耐熱試験後の光線
反射率も高いことがわかる。